(57)【特許請求の範囲】
【請求項１】
非架橋ランダムＳＡＮ-ポリマーを分散した状態で有し、且つ無機不透明顔料、白色剤、着色剤、紫外線吸収剤、光安定剤、酸化防止剤、および難燃剤からなる成分の群から少なくとも一の成分を分散または溶解した状態で有する、連続相の線状ポリエステルマトリックスから本質的になるフィルムであって、ここで当該フィルムが白色で、微小空洞を含有し、非透明で、軸方向に延伸されており；線状ポリエステルマトリックスが、少なくとも一の芳香族ジカルボン酸、少なくとも一の脂肪族ジオール、および任意で少なくとも一の脂肪族ジカルボン酸から本質的になるモノマー単位を有し；線状ポリエステルの非架橋ＳＡＮ-ポリマーに対する重量比が２．０：１から１９．０：１の範囲であり；そして前記少なくとも一の芳香族ジカルボキシレートモノマー単位がイソフタレートであり、前記イソフタレートが、前記線状ポリエステルマトリックス中の全てのジカルボキシレートモノマー単位の１５モル％以下の濃度で前記線状ポリエステルマトリックス中に存在し；ＳＡＮ−ポリマーの濃度が、≧１５重量％である、フィルム。
【請求項２】
前記フィルムが二軸延伸フィルムである、請求項１に記載のフィルム。
【請求項３】
無機不透明顔料が、≦１０重量％の濃度で存在する、請求項１または２に記載のフィルム。
【請求項４】
前記無機不透明顔料が、シリカ、酸化亜鉛、硫化亜鉛、リトポン、硫酸バリウム、炭酸カルシウム、二酸化チタン、リン酸アルミニウム、および粘土からなる群から選択される、請求項１ないし３のいずれかに記載のフィルム。
【請求項５】
白色剤の濃度が、≦０．０３５重量％である、請求項１ないし４のいずれかに記載のフィルム。
【請求項６】
前記白色剤が、ビス-ベンゾオキサゾール、例えばビス-ベンゾオキサゾリル-スチルベンおよびビス-ベンゾオキサゾリル-チオフェン；ベンゾトリアゾール-フェニルクマリン；ナフトトリアゾール-フェニルクマリン；トリアジン-フェニルクマリン、およびビス（スチリル）ビフェニルからなる群から選択される、請求項１ないし５のいずれかに記載のフィルム。
【請求項７】
請求項１ないし６のいずれかに記載のフィルムの、合成紙としての使用。
【請求項８】
請求項１ないし７のいずれかに記載のフィルムを備えた画像記録素子であって、前記画像が非写真画像である、画像記録素子。
【請求項９】
前記フィルムの少なくとも一方の面に、透明な重ね刷り可能な層が設けられている、請求項８に記載の画像記録素子。
【請求項１０】
前記フィルムの少なくとも一方の面に、非透明で透明化可能な重ね刷り可能な層が設けられている、請求項８に記載の画像記録素子。
【請求項１１】
前記フィルムの少なくとも一方の面に、インクジェット受け層が設けられている、請求項８ないし１０のいずれかに記載の画像記録素子。
【請求項１２】
前記フィルムの少なくとも一方の面に、イメージング層が設けられている、請求項８ないし１１のいずれかに記載の画像記録素子。
【請求項１３】
前記フィルムの少なくとも一方の面に、書き込み可能な層が設けられている、請求項８ないし１２のいずれかに記載の画像記録素子。
【発明の詳細な説明】
【技術分野】
【０００１】
本発明は、非透明微小空洞含有軸方向延伸フィルム、およびその製造方法に関する。
【背景技術】
【０００２】
米国特許３７５５４９９は、ポリエチレンテレフタレート、ポリエチレンイソフタレート、およびエチレンテレフタレートおよびエチレンイソフタレートのコポリマーからなる群から選択される線状ポリエステルと、ポリマー混合物に対して７から３５重量％の混合率で混合される、ガラス転移点が前記線状ポリエステルよりも高い高分子であってポリメチルメタクリレート、アクリロニトリルおよびスチレンのコポリマー、アクリロニトリル、ブタジエンおよびスチレンのコポリマーからなる群から選択されるものとから本質的になる書き込み用の合成シートを開示し、前記合成シートは、該シートの凸凹した表面に核を構成するために前記高分子が前記線状ポリエステルに均一に分散しているため表面のざらつきが非常に細かい。これら混合されたポリマー材料の同時および連続的な延伸は、通常８５から９５℃で、元の長さの２から３．５倍の延伸比率で行われ、シートはその最終用途に応じた書き込み易さおよび不透明度に調整されることが開示されている。米国特許３７５５４９９の発明の目的は、表面状態、不透明度および他の必要特性が向上された、書き込みおよび他の同様な目的のための合成シートの提供であると述べられている。米国特許３７５５４９９はさらに、混合される熱可塑性樹脂が、形成時に線状ポリエステルに実質的に均一に混合および分散される限り、線状ポリエステルと相溶性を有しても有さなくてもよいこと、形成されたフィルムが、透明であるかどうかにかかわらず、延伸時に均一でマットな表面を実現し、このように得られたフィルムが熱収縮性があり、書き込み特性の点で許容可能であり、且つ適切な不透明度を有しうること、そして高温におけるフィルムサイズの安定性をさらに向上するために、線状ポリエステルの延伸温度以上、且つ混合熱可塑性樹脂および線状ポリエステルの融点以下の温度で熱処理されうることを開示している。実施例２は、１００から１０５℃のガラス転移温度を有するアクリロニトリルおよびスチレンのコポリマーを、ポリエチレンテレフタレートと７および３５重量％の濃度で混合すること、およびＴダイからの溶融押出により１５０μｍ厚のフィルム試料を形成することを例示している。これらのフィルムシートは次いで、二軸延伸機により、８５℃で、長手方向および幅方向にフィルムの元の長さの２倍の延伸比率で同時に延伸され、また、８５℃で、長手方向へ３倍および幅方向へ３倍に同時二軸延伸もされた。結果として得られたフィルムは、以下の特性を有すると報告されている：
0005433419.tif 000002
米国特許３７５５４９９は、無機不透明顔料の添加の影響、またはここで開示された不透明微小空洞含有フィルムへの像様過熱の影響を明らかにできていない。
【０００３】
米国特許４１７４８８３は、分散媒ポリマーおよび分散した分散相ポリマーから本質的になる溶融混合物からなる光散乱部材を備えたリアプロジェクションスクリーンを開示し、前記溶融混合物は前記ポリマーを溶融して混合することによって得られ、ここで分散媒ポリマーの屈折率と分散相ポリマーの最大屈折率の絶対差分値が０．０１から０．２５であり、分散媒ポリマーは、高密度ポリエチレン、低密度ポリエチレン、ポリプロピレン、６，６-ナイロン、ポリエチレンテレフタレート、およびポリスチレンから選択されるメンバーであり、分散相ポリマーは、高密度ポリエチレン、低密度ポリエチレン、ポリプロピレン、ポリエチレンテレフタレート、６-ナイロン、６，６-ナイロン、６，１０-ナイロン、ポリメチルメタクリレート、ポリメチルアクリレート、ポリ塩化ビニル樹脂、ポリ酢酸ビニル樹脂、ポリアセタール樹脂、ポリスチレン、ポリカルボネート、ニトリルゴム、ネオプレンゴム、クロロプレンゴム、スチレン-ブタジエンゴム、エチレン-酢酸ビニルコポリマー、およびスチレンアクリロニトリルコポリマーからなる群から選択される少なくとも一のメンバーである。
【０００４】
米国特許４１２８６８９は、熱可塑性シートまたはウェブの作成方法を開示し、この方法は、（ｉ）発泡性熱可塑性ポリマー混合物をスクリュー押出機のダイから押し出してシートまたはウェブ状の発泡押出物を生成する工程、ここで該発泡性熱可塑性ポリマー混合物は少なくとも一の第一および第二の熱可塑性ポリマーを含み、第一の熱可塑性ポリマーは実質的に結晶性であり、第二の熱可塑性ポリマーよりも融点が高く、それと実質的に混和せず、そして押出温度は第一熱可塑性ポリマーの融点と等しいかそれより高い；（ｉｉ）工程（ｉ）からの発泡押出物を、ダイから出る際に押出方向に延伸して、発泡押出物のセルのほとんどを破裂させ且つ壊れたセルの壁を延伸方向に伸ばす工程；（ｉｉｉ）工程（ｉｉ）からの延伸押出物をプラスチックのまま圧縮する工程；および（ｉｖ）工程（ｉｉｉ）からの発泡、延伸および圧縮押出物を冷却する工程を含む。さらに、米国特許４１２８６８９は、好適には第一の熱可塑性ポリマーが、高密度ポリエチレン、ポリプロピレン、ポリブテン-１、ポリ４-メチルペンテン-１、ポリエチレンテレフタレート、ナイロン６、ナイロン６６、およびナイロン１１から選択され、好適には第二熱可塑性ポリマーが、好ましくは酢酸セルロース、プロピオン酸セルロース、酢酸酪酸セルロース、エチルセルロース、ポリスチレン、スチレン-アクリロニトリルコポリマー、ポリカルボネート、スチレンおよびメチルスチレンコポリマー、および酸化フェニレンポリマーから選択される非晶性熱可塑性ポリマーであることを開示している。
【０００５】
米国特許４２４３７６９は、ポリマーの単純ブレンドでは明らかでない特性を有し、且つ自然発生的に成分ポリマーに分離しない、極めて均一な恒久的混和性ポリマー混合物の提供方法を開示し、この方法は、（ａ）ニトリル官能性を含むポリマー成分を（ｂ）ニトリルと凝縮可能なヒドロキシルまたはエステル化ヒドロキシル官能基を含むポリマー成分と均一に混合することを含み、前記ポリマー成分（ａ）および（ｂ）は、約０．００１から８重量％のポリマーおよび酸相溶剤の酸の混合物の存在下で、大気温度で固形の前記恒久的混和性ポリマー混合物を提供するのに十分な時間、その単純ブレンドから自然発生的に分離する傾向がある。
【０００６】
さらに、米国特許４２４３７６９は、ニトリル基物質が、好適にはポリアクリロニトリル、ポリメタクリロニトリル、メタクリロニトリル-アクリロニトリル-酢酸ビニルターポリマー、スチレン-クリロニトリルコポリマー、アクリロニトリル-アクリル酸エステルコポリマー、アクリロニトリル-ブタジエン-スチレンターポリマー、アクリロニトリル-スチレン-αメチルスチレンターポリマー、ニトリルゴム、ポリカプロラクタム-アクリロニトリルグラフトコポリマー、ポリエチレン-アクリロニトリルグラフトコポリマー、ポリエチレンテレフタレート-アクリロニトリルグラフトコポリマー、シアノ-スチレン-メチルメタクリレートコポリマー、アクリロニトリル-メチルビニルエーテルコポリマー、メタクリロニトリル-α-メチルスチレンコポリマー、シアノエチル化セルロース、シアノエチル化ポリビニルアルコール、シアノエチル化ポリアミド、シアノエチル化ポリスチレン、およびシアノエチル化シリコンポリマーからなる群から選択され；そして化学的凝縮性物質が、好適にはポリビニルアルコール、未反応アルコール基を含有するポリビニルブチラール、エチレン-酢酸ビニル、鹸化または一部鹸化されたエチレン-酢酸ビニルコポリマー、エチレン-酢酸ビニル-二酸化硫黄ターポリマー、塩化ビニル-酢酸ビニル、酢酸ビニルでグラフトされたナイロン、酢酸ビニルでグラフトされたポリテトラフルオロエチレン、ブチルメタクリレートでグラフトされたポリビニルアルコール、酢酸ビニル-イソブチルビニルエーテルコポリマー、スチレン-アリルアルコールコポリマー、ポリエチレンアジペート、エチレンおよびプロピレングリコールを有するマレイン酸およびフタル酸のスチレン化ポリエステル、ポリ（エチレンテレフタレート）、セルロース、ヒドロキシエチルメタクリレートコポリマー、ヒドロキシブチルビニルエーテルコポリマー、ヒドロキシエチルメタクリルアミドコポリマー、ポリエチレングリコール、ヒドロキシル末端ポリスチレン、ヒドロキシル末端ポリブタジエン、およびヒドロキシル末端ポリイソプレンからなる群から選択される。
【０００７】
米国特許４３４２８４６は、（１）ジカルボン酸およびジオールの反応により形成されるポリエステル樹脂；および（２）架橋（メタ）アクリレート、架橋スチレン-アクリロニトリル、および非架橋スチレン-アクリロニトリルポリマー成分を含む耐衝撃性インターポリマーを含むブレンドを開示している。
【０００８】
欧州特許公開０４３６１７８Ａ２は、少なくとも部分的に空隙で縁取られている架橋ポリマーのマイクロビーズをその中に分散せしめている連続延伸ポリマーマトリックスからなり、前記マイクロビーズが前記延伸ポリマー重量を基にして５〜５０重量％存在し、前記空隙が前記造形品の２〜６０容量％を占めることを特徴とするポリマー性造形品を開示している。欧州特許公開０４３６１７８Ａ２はさらに、前記架橋ポリマーが好適には、一般式Ａｒ−Ｃ（−Ｒ）＝ＣＨ２（式中、Ａｒは芳香族炭化水素基かまたはベンゼン系の芳香族ハロ炭化水素基を表し、Ｒは水素またはメチル基である）を有するアルケニル芳香族化合物；式ＣＨ２＝Ｃ（−Ｒ’）−Ｃ（−ＯＲ）＝Ｏ（式中、Ｒは水素および炭素原子数約１〜１２個のアルキル基からなる群から選択され、Ｒ’は水素およびメチルからなる群から選択される）のモノマーを含むアクリレート型モノマー；塩化ビニルおよび塩化ビニリデン、アクリロニトリルおよび塩化ビニル、臭化ビニル、式ＣＨ２＝ＣＨ−Ｏ−Ｃ（−Ｒ）＝Ｏ（式中、Ｒは炭素原子数２〜１８個のアルキル基である）を有するビニルエステルのコポリマー；アクリル酸、メタクリル酸、イタコン酸、シトラコン酸、マレイン酸、フマール酸、オレイン酸、ビニル安息香酸；テレフタル酸およびジアルキルテレフタルもしくはそれらのエステル形成性誘導体を、一連のＨＯ（ＣＨ２）ｎＯＨ（式中、ｎは２〜１０の範囲内の整数である）のグリコールと反応させることにより製造され且つポリマー分子内に反応性オレフィン結合を有する合成ポリエステル樹脂；反応性オレフィン不飽和を有する第２の酸またはそのエステルおよびそれらの混合物を２０重量％まで共重合せしめた前記のポリエステルからなる群から選択されるメンバーである重合性有機物質、並びにジビニルベンゼン、ジエチレングリコールジメタクリレート、オイアリルフマレート、ジアリルフタレート、およびそれらの混合物からなる群から選択される架橋剤である。
【０００９】
欧州特許公開０６５４５０３（米国特許５４５７０１８に対応）は、５０から９７重量％の線状ポリエステルと３から５０重量％のスチレン含有ポリマー、例えばアクリロニトリル、ブタジエンおよびスチレンのグラフトポリマー（ＡＢＳ）、スチレン-アクリロニトリルコポリマーまたは耐衝撃性ポリスチレン（ＨＩＰＳ）、とのポリマーブレンドから作られた造形品を開示し、ここでパーセンテージはポリエステルとスチレン含有ポリマーの合計に関連する。欧州特許公開０６５４５０３はさらに、好適なポリエステルが少なくとも８０重量％のポリエチレンテレフタレートを含有し、および最大２０重量％のポリエチレンイソフタレートを含有しうること、および、発明による支持材がさらなる添加物、例えば顔料、特にＴｉＯ２、ＢａＳＯ４、ＣａＣＯ３、蛍光増白剤または青色色素を含んでよく、使用される成分の総重量に対して特に０．５から１０重量％、好ましくは２から１０、好ましくは３．５から６．５重量％の、好適にはアナタース型のＴｉＯ２顔料が添加されることを開示している。実施例３においては、ＭＷが約１１５，０００およびＭＷ／Ｍｎ≦３の７２重量％のスチレンおよび２８重量％のアクリロニトリルから調製されたコポリマーを、使用される成分の総重量に対して１５重量％でブレンドし、７５℃で乾燥し、続いてＰＥＴ押出機で溶解し、スロットから押し出し、長手方向に延伸し、下引層を塗布し、幅方向に延伸して、１６０℃で１分間ヒートセットすることを開示している。
【００１０】
特開平９−２５５８０６は、ポリエステルとポリエステルに非相溶性の熱可塑性樹脂が混合されたポリマー混合物を少なくとも一軸に配向することにより得られる微細な空洞を多数有する空洞含有ポリエステルフィルムにおいて、該フイルム中に存在するポリエステルに非相溶性の熱可塑性樹脂の長軸径が１〜５０μｍ、厚さが１０μｍ以下、長軸径と厚さの比が２〜１００であることを特徴とした空洞含有ポリエステルフィルムを開示している。  特開平９−２５５８０６はさらに、ポリエステルに非相溶性の熱可塑性樹脂が、ポリエチレン、ポリプロピレン、ポリメチルペンテン等のポリオレフィン系樹脂、アイオノマー樹脂ＥＰラバー等のコポリマーオリオレフィン樹脂、ポリスチレン、スチレン-アクリルニトリルコポリマー、スチレン-ブタンジエン-アクリルニトリルコポリマー等のポリスチレン系樹脂、ポリアクリレート樹脂、ポリカーボネート樹脂、またはポリアクリルニトリル系樹脂であってよいことを開示している。特開平９−２５５８０６は、非相溶性の熱可塑性樹脂としてポリスチレンまたはポリ（メチルペンテン）を用い、且つ二酸化チタンで着色した白色半透明の二軸延伸ポリ（エチレンテレフタレート）を例示している。
【００１１】
特開２００４−１９６９５１は、ブチレンテレフタレート繰り返し単位を主成分とするポリエステル（１）７８〜５５重量％、およびアクリロニトリル-スチレンコポリマー（２）２２〜４５重量％からなるフイルムであって、該アクリロニトリル-スチレンコポリマー（２）がポリエステル（１）中に粒子状に分散してなり、その分散粒子の長軸方向の平均粒子長が３〜５０μｍ、短軸方向の平均粒子長が５μｍ未満、平均アスペクト比が２．０以上であり、且つ該フィルムが、その分散粒子の長軸方向と直交する方向の引裂強さ（Ｔ（⊥））と、長軸方向の引裂き強さ（Ｔ（ｓ））とが、Ｔ（⊥）／Ｔ（ｓ）＞１．０の関係であって、該分散粒子の長軸方向と直交する方向に易引裂き性を有することを特徴とするポリエステルフィルムを開示している。
【００１２】
米国特許６７０３１９３は、連続相ポリエステルマトリックスを含む微小空洞含有層を含む画像記録素子を開示し、前記マトリックス中には、架橋有機マイクロビーズと、前記微小空洞含有層のポリエステルマトリックスと混和しない非架橋ポリマー粒子とが分散している。米国特許６７０３１９３はさらに、ポリエステルマトリックスと混和しない非架橋ポリマー粒子だけがハロゲン化銀ディスプレイ媒体の微小空洞含有層で使用される場合、配合工程が不要となるので原料費および製造費が抑えられるが、比較的大きな空洞が結果として生じるため画像鮮鋭度が非常に低くなることを開示している。このように、費用面では、画像形成媒体における空洞形成開始剤として非混和性ポリマー粒子の使用が魅力的であるが、鮮鋭度に関する品質が極めて劣る。米国特許６７０３１９３はまた、架橋有機マイクロビーズと、ポリエステルと混和しない非架橋ポリマー粒子とを、微小空洞含有層のポリエステルマトリックス中に混合することによって、単独で使用されたときの空洞形成剤の欠点が、特に画像品質および製造可能性の点で相乗的に改善されることを予想外に発見したと開示している。架橋有機ビーズと、ポリエステルマトリックス中に混和しない非架橋ポリマー粒子とを組み合わせることにより、鮮鋭度品質が低い材料を加えることに付随して予想される劣化を伴わずに、マイクロビーズにより空洞形成された媒体の鮮鋭度に関する品質が向上し、マイクロビーズをマトリックスポリマーと配合するのに必要な時間および労力を低減することとなる費用のより低い原材料を使用する必要から、費用と製造時間および労力が有意に低減される。米国特許６７０３１９３はまた、空洞含有層は、白色度または鮮鋭度といった写真応答を改善することが知られている白色顔料、例えば二酸化チタン、硫酸バリウム、クレイ、炭酸カルシウムまたはシリカを含有していてもよいこと；および画像形成要素の色を変えるために添加剤を層に添加してもよいことを開示している。米国特許６７０３１９３には、そこで開示された不透明微小空洞含有フィルムへの像様加熱の影響に関する開示がない。
【００１３】
先行技術の非透明微小空洞含有軸方向延伸フィルムは、不十分な不透明度および寸法安定性または十分な寸法安定性の欠如および不十分な不透明度を課題としている。さらに、特定の用途では、非透明微小空洞含有軸方向延伸フィルムの白色度が不十分であった。
【先行技術文献】
【特許文献】
【００１４】
【特許文献１】１９７３年８月２８日公開の米国特許３７５５４９９
【特許文献２】１９７９年１１月２０日公開の米国特許４１７４８８３
【特許文献３】１９７８年１２月５日公開の米国特許４１２８６８９
【特許文献４】１９８１年１月６日公開の米国特許４２４３７６９
【特許文献５】１９８２年８月３日公開の米国特許４３４２８４６
【特許文献６】１９９１年７月１０日公開の欧州特許公開０４３６１７８Ａ２
【特許文献７】１９９５年５月２４日公開の欧州特許公開０６５４５０３（米国特許５４５７０１８）
【特許文献８】１９９７年９月３０日公開の特開平９−２５５８０６
【特許文献９】２００４年７月１５日公開の特開２００４−１９６９５１
【特許文献１０】２００４年３月９日公開の米国特許６７０３１９３
【発明の概要】
【発明が解決しようとする課題】
【００１５】
よって、本発明の態様は、改良された非透明微小空洞含有軸方向延伸フィルムを提供することである。
【００１６】
よって、本発明のさらなる態様は、改良された非透明微小空洞含有軸方向延伸フィルムの製造方法を提供することである。
【００１７】
よって、本発明の態様はまた、非透明微小空洞含有軸方向延伸フィルムにおける透かしパターン（透明パターン）形成方法を提供することである。
【００１８】
本発明のさらなる態様および利点は後述から明らかとなる。
【課題を解決するための手段】
【００１９】
少量の無機不透明顔料の添加により、許容可能な寸法安定性の実現に必要な熱固定（セッティング）工程を低温で実行することが可能となり、その結果、驚いたことに、前記添加がない場合に必要となるより高温での熱固定で生じるよりも実質的に少ない、熱固定中の不透明度の低下がもたらされることが驚いたことに発見された。また、延伸中に通常用いられるよりも低い温度を用いることによって、そして特に長手方向への延伸中にポリエチレンテレフタレート-ＳＡＮ-ポリマーのブレンドとともに通常用いられるよりも低い温度を用いることによって、そしてこれを実現可能とするためにポリエステルマトリックス組成を調整することによって、不透明度が上昇されることも驚いたことに発見された。
【００２０】
本発明の態様は、非架橋ランダムＳＡＮ-ポリマーを分散した状態で有し、且つ無機不透明顔料、白色剤、着色剤、紫外線吸収剤、光安定剤、酸化防止剤、および難燃剤からなる成分の群から少なくとも一の成分を分散または溶解した状態で有する、連続相の線状ポリエステルマトリックスから本質的になるフィルムによって実現され、ここでフィルムは白色で、微小空洞を含有し、非透明で、軸方向に延伸されており；線状ポリエステルマトリックスは、少なくとも一の芳香族ジカルボキシレート、少なくとも一の脂肪族ジメチレンおよび任意で少なくとも一の脂肪族ジカルボキシレートから本質的になるモノマー単位を有し；線状ポリエステルの非架橋ＳＡＮ-ポリマーに対する重量比は２．０：１から１９．０：１の範囲であり；そして前記少なくとも一の芳香族ジカルボキシレートモノマー単位はイソフタレートであり、前記イソフタレートは、前記線状ポリエステルマトリックス中の全てのジカルボキシレートモノマー単位の１５モル％以下の濃度で前記ポリエステルマトリックス中に存在する。
【００２１】
本発明の態様はまた、上述したフィルムの、合成紙としての使用によって実現される。
【００２２】
本発明の態様はまた、上述したフィルムを備えた画像記録素子によって実現され、ここで画像は非写真画像である。
【００２３】
本発明の態様はまた、ｉ）ポリエステルマトリックス中に非架橋ランダムＳＡＮ-ポリマーを含む混合物を製造するために、少なくとも一の芳香族ジカルボン酸、少なくとも一の脂肪族ジオールおよび任意で少なくとも一の脂肪族ジカルボン酸からなる群から選択されるモノマー成分を有する少なくとも一の線状ポリエステルと、非架橋ランダムＳＡＮ-ポリマーと、無機不透明顔料、白色剤、着色剤、紫外線吸収剤、光安定剤、酸化防止剤、および難燃剤からなる成分の群から少なくとも一の成分とを、混練機または押出機内で混合する工程と；ｉｉ）工程ｉ）で生成した混合物を厚いフィルムに形成して急冷する工程と；およびｉｉｉ）前記ＳＡＮ-ポリマーのガラス転移温度と前記線状ポリエステルのガラス転移温度の間の温度で、前記厚いフィルムを＞２．５Ｎ／ｍｍ２の延伸張力で初期長の少なくとも２倍に延伸する工程を含む非透明微小空洞含有軸方向延伸フィルムの製造方法によって実現され、ここでポリエステルマトリックスの前記非架橋ランダムＳＡＮ-ポリマーに対する重量比は２．０：１から１９．０：１の範囲であり、そして前記少なくとも一の芳香族ジカルボキシレートモノマー単位はイソフタレートであり、前記イソフタレートは、前記線状ポリエステルマトリックス中の全てのジカルボキシレートモノマー単位の１５モル％以下の濃度で前記ポリエステルマトリックス中に存在する。
【００２４】
本発明の態様はまた、上述した非透明微小空洞含有軸方向延伸フィルムへの加圧により随意に補助される像様加熱工程を含む、透かしパターン形成方法によって実現される。
【００２５】
本発明の好適な実施態様は、本発明の詳細な説明に開示する。
【００２６】
本発明の詳細な説明
定義
本発明の開示において使用される用語「空洞」または「微小空洞」は、例えばポリエステルマトリックスと混合しない粒子に起因する空洞誘発粒子の結果として延伸中に配向ポリマーフィルムに形成されうるマイクロセル、微小クローズドセル、キャビティ、気泡、または細孔または多孔を意味する。空洞または微小空洞は、空気または何らかの気体で満たされていてもいなくてもよい。空洞または微小空洞は、最初は何も満たされていなくても、経時的に空気または何らかの気体で満たされることとなってもよい。
【００２７】
用語「不透明」は、ＡＳＴＭ  Ｄ５８９−９７にしたがって、またはＴＡＰＰＩ，３６０  Ｌｅｘｉｎｇｔｏｎ  Ａｖｅｎｕｅ，Ｎｅｗ  Ｙｏｒｋ，ＵＳＡ公開の不透明度試験Ｔ４２５ｍ−６０にしたがって決定される、可視光に対する不透明度のパーセンテージが９０％を超えることを意味する。
【００２８】
本発明の開示において使用される用語「泡」は、多くの気泡を液体または固体に閉じ込めることにより形成される物質を意味する。
【００２９】
本発明の開示において使用される用語「フィルム」は、特定の組成を持つ押出シート、または互いに接触する同一または異なる複数の組成物を有する液体の共押出によって製造される、同一または異なる複数の組成物を有する多数のフィルムからなるシートである。用語「フィルム」はまた、軸方向および二軸延伸フィルムにも適用される。本開示において用語「フィルム」および「ホイル」は同じ意味で用いられる。
【００３０】
本発明の開示において使用される用語「非写真画像」は、従来のハロゲン化銀ゲル状乳剤を用いて形成されていない画像を意味する。
【００３１】
本発明の開示において使用される用語「線状ポリエステル中のジカルボキシレートモノマー単位」は、ジカルボン酸またはそのエステルに由来するモノマー単位を意味する。
【００３２】
本発明の開示において使用される用語「線状ポリエステル中のジメチレン脂肪族モノマー単位」は、ジメチレン脂肪族ジオールまたはそのエーテルに由来するモノマー単位を意味し、ここで用語「脂肪族」は脂環式を包含する。
【００３３】
本発明の開示において使用される用語「線状ポリステル」は、炭化水素ジメチレンおよびジカルボキシレートモノマー単位を含むポリエステルを意味する。
【００３４】
本発明の開示において使用される用語「線状芳香族ポリエステル」は、脂肪族ジメチレンおよび芳香族ジカルボキシレートモノマー単位を含むポリエステルを意味する。
【００３５】
本発明の開示において使用される用語「無機不透明顔料」は、少なくとも１．４の屈折率を持つ実質的に白色の無機顔料、およびポリマー中に分散して微小空洞化により延伸時に不透明性を生じさせることができる顔料を含む、不透明化する（より不透明にする）ことができる顔料を意味する。
【００３６】
本発明の開示において使用される用語「白色剤」は、大気紫外線の影響下で青色に発光する白色／無色の有機化合物を意味する。
【００３７】
本発明の開示において使用される用語「支持体（支持）」は、「自己支持性材料」を意味し、分散溶液として支持体上に被覆、蒸発またはスパッタされうるがそれ自体は自己支持性がない「層」と区別される。また、任意の導電面層、および接着に必要な何らかの処理または接着を補助するために付けられる層も含む。
【００３８】
本発明の開示において使用される用語「重ね刷り可能」は、従来のインパクトおよび／またはノンインパクト印刷工程で重ね刷り可能であることを意味する。
【００３９】
本発明の開示において使用される用語「従来の印刷工程」は、インクジェット印刷、凹版印刷、スクリーン印刷、フレキソ印刷、オフセット印刷、スタンプ印刷、グラビア印刷、染料転写印刷、昇華型熱転写印刷、およびレーザー誘起熱転写法を含むが、これらに限定されない。
【００４０】
本発明の開示において使用される用語「パターン」は、任意の形状の線、四角、円、または何らかの不揃いな形状であってよい非連続的な層を意味する。
【００４１】
本発明の開示において使用される用語「層」は、例えば支持体と称されるものの全域を覆う（連続的な）被覆を意味する。
【００４２】
本発明の開示において使用される用語「非透明フィルム」は、透明な画像に十分なコントラストを与えて該画像を明瞭に認識可能にすることができるフィルムを意味する。非透明フィルムは「不透明なフィルム」であってよいが、半透明性が全く残っていない、つまり光がフィルムを通過しないという意味で完全に不透明である必要はない。マクベスＴＲ９２４濃度計により可視フィルタを用いて測定される透過光学濃度が、フィルムの非透明度の尺度を提供することができる。ＩＳＯ２４７１は紙の裏当ての不透明度に関し、一枚の紙が下にある同様の紙上の印刷物を目視できなくする度合いに影響する紙の特性に関連する場合に適用可能で、「パーセンテージで表される、黒い裏当てを有する一枚の紙の視感反射係数の、白い反射裏当てを有する同一サンプルの本来の視感反射係数に対する比」として不透明度を定義するものである。例えば８０ｇ／ｍ２のコピー用紙は白色、非透明で、ＩＳＯ５−２に準拠してマクベスＴＲ９２４を用いて黄色フィルタを介して測定したとき０．５の光学濃度を有し、金属蒸着フィルムは典型的に２．０から３．０の光学濃度を有する。
【００４３】
本発明の開示において使用される用語「透過」は、入射する可視光の５０％を拡散させることなく伝達（透過）し、好適には入射する可視光の７０％を拡散させることなく伝達する特性を有することを意味する。
【００４４】
本発明の開示において使用される用語「可撓」は、例えば損傷されることなくドラムなどの湾曲した物体の湾曲に沿うことができることを意味する。
【００４５】
本発明の開示において使用される用語「着色剤」は、染料および顔料を意味する。
【００４６】
本発明の開示において使用される用語「染料」は、適切な周囲条件下において、添加した媒質中で１０ｍｇ／Ｌ以上の溶解度を有する着色剤を意味する。
【００４７】
本発明の開示において使用される用語「顔料」は、ＤＩＮ５５９４３（参照により本明細書に組み込む）において、適切な周囲条件下で分散媒質中に実質的に不溶性であり、よって該媒質中で１０ｍｇ／Ｌ以下の溶解度を有する、無機または有機で有彩または無彩の着色物質として定義されている。
【００４８】
非透明微小空洞含有軸方向延伸フィルム
本発明の態様は、非架橋ランダムＳＡＮ-ポリマーを分散した状態で有し、且つ無機不透明顔料、白色剤、着色剤、紫外線吸収剤、光安定剤、酸化防止剤、および難燃剤からなる成分の群から少なくとも一の成分を分散または溶解した状態で有する、連続相の線状ポリエステルマトリックスから本質的になるフィルムによって実現され、ここでフィルムは微小空洞を含有し、非透明で、軸方向に延伸されており；線状ポリエステルマトリックスは、少なくとも一の芳香族ジカルボキシレート、少なくとも一の脂肪族ジメチレンおよび任意で少なくとも一の脂肪族ジカルボキシレートから本質的になるモノマー単位を有し；線状ポリエステルの非架橋ＳＡＮ-ポリマーに対する重量比は２．０：１から１９．０：１の範囲であり；そして前記少なくとも一の芳香族ジカルボキシレートモノマー単位はイソフタレートであり、前記イソフタレートは、前記線状ポリエステルマトリックス中の全てのジカルボキシレートモノマー単位の１５モル％以下の濃度で前記ポリエステルマトリックス中に存在する。
【００４９】
本発明による非透明微小空洞含有軸方向延伸自己支持性フィルムの第一の実施態様によると、非透明フィルムは白色フィルムである。
【００５０】
本発明による非透明微小空洞含有軸方向延伸自己支持性フィルムの第二の実施態様によると、非透明フィルムは着色フィルムである。
【００５１】
本発明による非透明微小空洞含有軸方向延伸自己支持性フィルムの第三の実施態様によると、少なくとも一の脂肪族ジカルボキシレートは、線状ポリエステルマトリックス中の全てのジカルボキシレート単位の２０モル％以下の濃度でポリエステルマトリックス中に存在する。
【００５２】
本発明による非透明微小空洞含有軸方向延伸自己支持性フィルムの第４の実施態様によると、フィルムは二軸延伸フィルムである。
【００５３】
本発明による非透明微小空洞含有軸方向延伸自己支持性フィルムの第５の実施態様によると、線状ポリエステルの非架橋ＳＡＮ-ポリマーに対する重量比は、２．３：１から１３：１の範囲、好ましくは２．５：１から１０：１の範囲、特に好ましくは２．７：１から９．０：１の範囲である。
【００５４】
本発明による非透明微小空洞含有軸方向延伸自己支持性フィルムの第６の実施態様によると、線状ポリエステルの非架橋ＳＡＮ-ポリマーに対する重量比は、２．８５：１から７．０：１の範囲、好ましくは３．０：１から５．５：１の範囲、特に好ましくは３．２：１から４．９：１の範囲である。
【００５５】
本発明による非透明微小空洞含有軸方向延伸自己支持性フィルムの第７の実施態様によると、非透明微小空洞含有軸方向延伸自己支持性フィルムは、少なくとも一の英数字、エンボスパターン、任意でエンボス加工されたホログラム、および連続、網掛けまたはデジタル画像が付与されている。
【００５６】
本発明による非透明微小空洞含有軸方向延伸自己支持性フィルムの第８の実施態様によると、フィルムは、少なくとも一方の面に、透明な重ね刷り可能な層、つまりインパクトまたはノンインパクト印刷に適した層が設けられている。この透明な重ね刷り可能な層は、非透明微小空洞含有軸方向延伸自己支持性フィルムの表面上の少なくとも一の英数字、エンボスパターン、任意でエンボス加工されたホログラム、および連続、網掛けまたはデジタル画像の上に設けられる。
【００５７】
本発明による非透明微小空洞含有軸方向延伸自己支持性フィルムの第９の実施態様によると、フィルムは、少なくとも一方の面に、透明化可能で多孔質の重ね刷り可能な層、つまりインパクトまたはノンインパクト印刷、例えばインクジェット印刷に適した層が設けられている。適切な屈折率を有する液体を塗布することによって（像通りに塗布することもできる）透明化される透明化可能な多孔質層が、欧州特許公開１３６２７１０および欧州特許公開１３９８１７５に開示されている。この透明化可能で重ね刷り可能な層は、透かしパターンを有する非透明微小空洞含有軸方向延伸自己支持性フィルムの表面上の少なくとも一の英数字、エンボスパターン、任意でエンボス加工されたホログラム、および連続、網掛けまたはデジタル画像の上に設けられる。
【００５８】
透明化可能な多孔質の受け層の一部の透明化それ自体が画像を形成することができるか、あるいは透明な多孔質の受け層の透明化されていない領域それ自体が画像を表すことができる。透かしパターンは例えば、紙幣、株券、チケット、クレジットカード、身分証明書、または手荷物や荷物のラベルの一部であってよい。
【００５９】
本発明による非透明微小空洞含有軸方向延伸自己支持性フィルムの第１０の実施態様によると、非透明微小空洞含有軸方向延伸自己支持性フィルムは、約１５μｍから約５００μｍ、好適には約２５μｍから約３００μｍ、特に好適には約５０μｍから約２００μｍ、さらに好適には約７５μｍから約１５０μｍの厚さを有する。
【００６０】
本発明による非透明微小空洞含有軸方向延伸自己支持性フィルムの第１１の実施態様によると、非透明微小空洞含有軸方向延伸自己支持性フィルムには下引層が設けられる。
【００６１】
本発明による非透明微小空洞含有軸方向延伸自己支持性フィルムの第１２の実施態様によると、フィルムは気泡を含まない。
【００６２】
本発明による非透明微小空洞含有軸方向延伸自己支持性フィルムの第１３の実施態様によると、フィルムは発泡剤および／または発泡剤の分解生成物を含まない。
【００６３】
本発明による非透明微小空洞含有軸方向延伸自己支持性フィルムの第１４の実施態様によると、非透明微小空洞含有軸方向延伸自己支持性フィルムはさらに、導電率高上添加剤、例えば溶融してイオン化し導電率を高める金属塩、例えば酢酸マグネシウム、マンガン塩、および硫酸コバルトを含む。適切な塩濃度は、約３．５×１０−４モル／モルポリエステルである。ポリエステル溶融粘度を高めることで、押出物を冷却するために５から２５℃（好ましくは１５から３０℃）の温度に維持される冷却ローラー上によりよく溶融物を固定することができ、それによってより高い延伸力を実現することが可能となり、したがって空洞形成を向上させ混濁化の度合いを高めることができる。
【００６４】
非透明微小空洞含有軸方向延伸フィルムの製造方法
本発明の態様はまた、ｉ）ポリエステルマトリックス中に非架橋ランダムＳＡＮ-ポリマーを含む混合物を製造するために、少なくとも一の芳香族ジカルボン酸および少なくとも一の脂肪族ジオールからなる群から選択されるモノマー成分を有する少なくとも一の線状ポリエステルと、非架橋ランダムＳＡＮ-ポリマーと、無機不透明顔料、白色剤、着色剤、紫外線吸収剤、光安定剤、酸化防止剤、および難燃剤からなる成分の群から少なくとも一の成分とを、混練機または押出機内で混合する工程と；ｉｉ）工程ｉ）で生成した混合物を厚いフィルムに形成して例えば室温に急冷する工程と；およびｉｉｉ）前記ＳＡＮ-ポリマーのガラス転移温度と前記線状ポリエステルのガラス転移温度の間の温度で、前記厚いフィルムを＞２．５Ｎ／ｍｍ２の延伸張力で初期長の少なくとも２倍に延伸する工程を含む非透明微小空洞含有軸方向延伸フィルムの製造方法によって実現され、ここでポリエステルマトリックスの前記非架橋ランダムＳＡＮ-ポリマーに対する重量比は２．０：１から１９．０：１の範囲であり、そして前記少なくとも一の芳香族ジカルボキシレートモノマー単位はイソフタレートであり、前記イソフタレートは、前記線状ポリエステルマトリックス中の全てのジカルボキシレートモノマー単位の１５モル％以下の濃度で前記ポリエステルマトリックス中に存在する。
【００６５】
本発明による非透明微小空洞含有軸方向延伸フィルムの製造方法の第一の実施態様によると、急冷され押出された厚いフィルムは、約１０から約６０００μｍ、好適には約１００から約５０００μｍ、特に好適には約２００から約３０００μｍ、さらに好適には約５００から約２０００μｍの厚さを有する。
【００６６】
非透明微小空洞含有軸方向延伸フィルムは、例えば機械の方向、または機械の方向と直交する方向（幅方向）への延伸によって厚いフィルムを配向することによって製造される。好ましくは、非透明微小空洞含有軸方向延伸フィルムは二軸延伸される。二軸延伸は、第一の方向（例えば機械の方向＝ＭＤ）への第一の延伸と、その後の第二の方向（例えば機械の方向と直交する方向＝ＴＤ（幅方向））への延伸とによるフィルムの配向によって実現される。これがポリマー鎖を配向し、よって密度および結晶化度を高める。直線押出速度Ｖ１に対する回転ローラーの表面速度Ｖ２を、延伸比率がＶ２／Ｖ１となるように設定することにより、２つのロールを所望の延伸比率に対応する異なる速度で走らせることで、押出方向における長手方向への配向が実行できる。長手方向の延伸比率は、空洞を形成するのに十分でなくてはならない。
【００６７】
軸方向および二軸配向ポリエステルフィルムを製造するために当業者に知られている長手方向への延伸作業が用いられうる。例えば、組み合わせフィルム層を、延伸が起こる領域でポリエステルのガラス転移温度（ポリエチレンテレフタレートの場合は約８０℃、およびポリエチレンイソフタレートの場合は約６０℃）を超える温度まで層を加熱する一組の赤外線ヒーターの間を通過させる。上述の温度は、不透明度を向上するために連続相ポリマーのガラス転移温度に近くなくてはならない。さらに、延伸温度はＰＥＴＳＡＮ-ポリマーのガラス転移温度よりも低くなくてはならない。ポリエチレンテレフタレートの場合、長手方向の延伸は通常、約８０から約１３０℃で実行される。長手方向への延伸で、空洞が、分散したポリマーの各粒子から長手方向に延伸するフィルムに形成された結果、不透明度が実現される。
【００６８】
幅方向への延伸は、長手方向への延伸方向に対して実質的に９０°の角度、典型的には約７０から９０°の角度で実行される。横への配向には通常、フィルムの両端をつかみ、次いで、例えばフィルムをガラス転移温度を超える温度に加熱する熱風ヒーターを通過させて下塗り層が上に載った組み合わせ層を加熱することによって両側方に引っ張る、適切なテンターフレームが用いられる。ポリエチレンテレフタレートの場合、幅方向の延伸は、約８０から約１７０℃、好ましくは約９０から約１５０℃で実行される。フィルムを幅方向に延伸することで、空洞が幅方向に延伸する。
【００６９】
本発明による非透明微小空洞含有軸方向延伸フィルムの製造方法の第二の実施態様によると、厚いフィルムの延伸は、＞２．５Ｎ／ｍｍ２、好ましくは＞５．０Ｎ／ｍｍ２、特に好ましくは＞７．０Ｎ／ｍｍ２の延伸張力で行われる。延伸温度が低いほど、延伸張力は強くなる。
【００７０】
本発明による非透明微小空洞含有軸方向延伸フィルムの製造方法の第三の実施態様によると、フィルムは二軸延伸される。
【００７１】
本発明による非透明微小空洞含有軸方向延伸フィルムの製造方法の第４の実施態様によると、当該方法はさらなる工程、（ｉｖ）第一の延伸工程に対して実質的に９０℃の角度で、フィルムを＞２．５Ｎ／ｍｍ２、好ましくは４．０Ｎ／ｍｍ２の延伸張力で初期長の少なくとも２倍にさらに延伸する工程を含む。
【００７２】
本発明による非透明微小空洞含有軸方向延伸フィルムの製造方法の第５の実施態様によると、当該方法はさらなる工程、（ｉｖ）第一の延伸工程に対して実質的に９０℃の角度で、フィルムを＞２．５Ｎ／ｍｍ２、好ましくは４．０Ｎ／ｍｍ２の延伸張力で初期長の少なくとも２倍にさらに延伸する工程を含み、工程（ｉｖ）は、線状ポリエステルマトリックスのガラス転移温度を３０℃以下、好ましくは２０℃以下、特に好ましくは１０℃以下越える温度で実行される。延伸温度が低いほど、実現可能な延伸張力が強くなる。
【００７３】
本発明による非透明微小空洞含有軸方向延伸フィルムの製造方法の第６の実施態様によると、工程（ｉｉｉ）および（ｉｖ）は、例えばＢｒｕｃｋｎｅｒ社製の装置を用いて同時に行われる。
【００７４】
本発明による非透明微小空洞含有軸方向延伸フィルムの製造方法の第７の実施態様によると、当該方法はさらに、第５の工程として熱固定工程を含む。
【００７５】
本発明による非透明微小空洞含有軸方向延伸フィルムの製造方法の第８の実施態様によると、長手方向の延伸の延伸比率は、約２から約６、好ましくは約２．５から約５、特に好ましくは約３から約４である。延伸比率が高いほど、不透明度が高くなる。
【００７６】
本発明による非透明微小空洞含有軸方向延伸フィルムの製造方法の第９の実施態様によると、幅方向の延伸比率は、約２から約６の範囲、好ましくは約２．５から約５の範囲、特に好ましくは約３から約４の範囲である。延伸比率が高いほど、不透明度は高くなる。さらに延伸速度％／分が高いほど、不透明度は高くなる。
【００７７】
本発明による非透明微小空洞含有軸方向延伸フィルムの製造方法の第１０の実施態様によると、線状ポリエステルは、主要な成分としてブチレンテレフタレートを含まない。
【００７８】
軸方向または二軸延伸フィルムを、フィルム層をヒートセットまたはサーモフィックスするために１６０から２４０℃の熱風をフィルム層に吹き付ける第二の熱風ヒーターセットを最後に通過させる。ヒートセット温度は、ポリエステルの結晶化を得るのに十分でなくてはならないが、空洞が潰れる可能性があるので層を熱し過ぎないように気を付けなければならない。一方、ヒートセット温度を高くすることにより、フィルムの寸法安定性が向上する。ヒートセット温度を変えることで適度に折衷した特性が得られる。ポリエチレンテレフタレートまたはポリエチレンナフタレートの場合の好適なヒートセットまたはサーモフィックス温度は少なくとも１４０℃、好ましくは少なくとも１５０℃、より好ましくは少なくとも１７５℃である。
【００７９】
長手方向の延伸の前または後に、下塗層と呼ばれる第一の下引層が、エアーナイフコーティングシステムといった被覆手段によって無空洞ポリエステル層に付着されうる。第一の下引層は例えば、（メタ）アクリレートコポリマー、ポリ（メタ）アクリレート、ポリウレタン、スルホン化ポリエステル、または塩化物含有コポリマー、例えば水分散液として加えられる共重合不飽和カルボン酸の存在により何らかの親水性官能基を有するラテックスの形態の塩化ビニリデンコポリマーから形成される。
【００８０】
微小空洞によるフィルムの光学濃度（ＯＤ）
可視フィルタを用いて透過率で測定される微小空洞によるフィルムの光学濃度は、比較値を提供するためにフィルムの厚さの関数として空洞形成成分を含まないフィルムの光学濃度を測定することで得られる。次いで、空洞（形成）による、可視フィルタを用いて透過率で測定されるフィルムの光学濃度（の差異）が、空洞誘発成分が添加された組成物を二軸延伸することと、長手方向および幅方向の引き伸ばし比率に基づいて予想されるフィルムの厚さに関する、空洞誘発成分を含まないフィルム組成物について可視フィルタを用いて透過率で測定される光学濃度から、可視フィルタを用いて透過率で測定される光学濃度を減算することとによって得られる。
【００８１】
本発明による非透明微小空洞含有軸方向延伸フィルムの第１５の実施態様によると、線状ポリエステルは、少なくとも一の芳香族ポリエステル樹脂、例えばポリ（エチレンテレフタレート）またはそのコポリマーを含む。加熱時、例えば押出機での混合中、存在する異なる線状芳香族ポリエステル樹脂は、十分に長い加熱により単一樹脂へと転じるようにメタセシス、縮合および脱凝縮を受ける。
【００８２】
本発明による非透明微小空洞含有軸方向延伸フィルムの第１６の実施態様によると、線状ポリエステルは、ジカルボキシレートモノマー単位の全濃度に対して少なくとも１モル％、好ましくは少なくとも３モル％、特に好ましくは少なくとも５モル％の濃度のイソフタレートモノマー単位を含む。
【００８３】
本発明による非透明微小空洞含有軸方向延伸フィルムの第１７の実施態様によると、線状ポリエステルは、ジカルボキシレートモノマー単位の全濃度に対して１２モル％以下の濃度のイソフタレートモノマー単位を含む。
【００８４】
本発明による非透明微小空洞含有軸方向延伸フィルムの第１８の実施態様によると、線状ポリエステルは、ポリエチレンテレフタレートのコポリマーである。
【００８５】
本発明による非透明微小空洞含有軸方向延伸フィルムの第１９の実施態様によると、線状ポリエステルは、ポリエチレンテレフタレート、およびエチレンテレフタレートおよびエチレンイソフタレートのコポリマーを含む。
【００８６】
適切なポリエステルとしては、芳香族、脂肪族、またはシクロ-脂肪族ジカルボン酸またはそのエステル、４〜２０炭素原子および脂肪族（脂環式を含む）グリコールまたはそのエーテルを有するジカルボキシレート基、２〜２４炭素原子を有する脂肪族ジメチレン基、およびその混合物から製造されるものが挙げられる。
【００８７】
適切な芳香族ジカルボキシレートの例としては、テレフタレート、イソフタレート、フタレート、ナフタレートジカルボキシレート、およびナトリウムスルホイソフタレートが挙げられる。適切な脂肪族ジカルボキシレートの例としては、スクシネート、グルタネート、アジペート、アゼライエート（アゼライン酸由来）、セバケート、フマレート、マレイエート（マレイン酸由来）、およびイタコネートが挙げられる。適切な脂環式ジカルボキシレートの例としては、１，４-シクロヘキサン-ジカルボキシレート、１，３-シクロヘキサン-ジカルボキシレート、および１，３- シクロペンタン-ジカルボキシレートが挙げられる。適切な脂肪族ジメチレンの例としては、エチレン、プロピレン、メチルプロピレン、テトラメチレン、ペンタメチレン、ヘキサメチレン、ネオペンチレン［-ＣＨ２Ｃ（ＣＨ３）２-ＣＨ２］、１，４-シクロヘキサン-ジメチレン、１，３-シクロヘキサン-ジメチレン、１，３- シクロペンタン-ジメチレン、ノルボルナン-ジメチレン、-ＣＨ２ＣＨ２(ＯＣＨ２ＣＨ２)ｎ-、ここでｎは好ましくは１から５の整数である、およびその混合物が挙げられる。
【００８８】
こういったポリエステルは、当該技術分野でよく知られており、例えば米国特許２４６５３１９および米国特許２９０１４６６に記載のような周知の技術で製造されうる。
【００８９】
本発明による非透明微小空洞含有軸方向延伸自己支持性フィルムの第２０の実施態様によると、線状ポリエステルは、テレフタル酸、イソフタル酸およびナフタレンジカルボン酸からなる群から選択される芳香族ジカルボン酸を有するポリマーである。
【００９０】
本発明による非透明微小空洞含有軸方向延伸自己支持性フィルムの第２１の実施態様によると、線状ポリエステルは、エチレングリコール、１，４-ブタンジオール、ネオペンチルグリコール、２-エンド（ｅｎｄｏ），３-エンドノルボルナンジメタノール、および１，４-シクロヘキサンジメタノール、好ましくはエチレングリコールおよび１，４-シクロヘキサンジメタノールの組み合わせからなる群から選択される脂肪族ジオールを有するポリマーである。
【００９１】
本発明による非透明微小空洞含有軸方向延伸フィルムの第２２の実施態様によると、線状ポリエステルは、ポリエチレンテレフタレート、およびエチレンテレフタレートおよび１，４-シクロヘキシレンジメチレンテレフタレートのコポリマーを含む。
【００９２】
本発明による非透明微小空洞含有軸方向延伸フィルムの第２３の実施態様によると、線状ポリエステル中の脂肪族ジメチレンモノマー単位の少なくとも１モル％、好適には少なくとも３モル％、特に好適には少なくとも５モル％が、ネオペンチレンまたは１，４-シクロヘキサン-ジメチレンモノマー単位である。
【００９３】
本発明による非透明微小空洞含有軸方向延伸フィルムの第２４の実施態様によると、線状ポリエステルの数平均分子量は１０，０００から３０，０００である。
【００９４】
少量の他のモノマーにより変性されてもよい、ポリ（エチレンテレフタレート）が特に好ましい。他の適切なポリエステルとしては、適量の共酸（co-acid）成分、例えばスチルベンジカルボン酸の含有によって形成される液晶コポリエステルが挙げられる。こういった液晶コポリエステルの例は、米国特許４４２０６０７、米国特許４４５９４０２および米国特許４４６８５１０に開示されたものである。
【００９５】
本発明による非透明微小空洞含有軸方向延伸自己支持性フィルムの第２５の実施態様によると、線状ポリエステルは、４０℃から１５０℃、好ましくは５０℃から１２０℃、特に好ましくは６０℃から１００℃のガラス転移温度を有する。
【００９６】
本発明による非透明微小空洞含有軸方向延伸自己支持性フィルムの第２６の実施態様によると、線状ポリエステルは配向可能である。
【００９７】
本発明による非透明微小空洞含有軸方向延伸自己支持性フィルムの第２７の実施態様によると、線状ポリエステルは、２５℃の６０重量％フェノールおよび４０重量％オルト-ジクロロベンゼンの０．５ｇ／ｄＬ溶液中で決定される固有粘度が少なくとも０．４５ｄｌ／ｇ、好ましくは０．４８から０．９ｄｌ／ｇ、特に好ましくは０．５から０．８５ｄｌ／ｇ、さらに好ましくは０．５５から０．８ｄｌ／ｇである。
【００９８】
本発明による非透明微小空洞含有軸方向延伸自己支持性フィルムの第２８の実施態様によると、線状ポリエステルは、主要な成分としてブチレンテレフタレートを含まない。
【００９９】
ポリエステルの混合物は、溶融物での混合中メタセシスを受け、その結果、混合物の全体組成を持つコポリマーが形成される。適切なマトリックスの例としては、ポリ（エチレンテレフタレート）およびポリ（１，４-シクロヘキシレンジメチレンテレフタレート）を含むブレンドが挙げられる。
【０１００】
ランダムＳＡＮ-ポリマー
本発明による非透明微小空洞含有軸方向延伸フィルムの第２９の実施態様によると、ＳＡＮ-ポリマーの濃度は、少なくとも５重量％、好適には少なくとも１０重量％、特に好適には少なくとも１５重量％である。
【０１０１】
本発明による非透明微小空洞含有軸方向延伸フィルムの第３０の実施態様によると、ＳＡＮ-ポリマーの濃度は、３５重量％以下、好適には３０重量％以下、特に好適には２５重量％以下である。
【０１０２】
本発明による非透明微小空洞含有軸方向延伸フィルムの第３１の実施態様によると、ＳＡＮ-ポリマーのＡＮ-モノマー単位の濃度は、１５から３５重量％、好ましくは１８から３２重量％、特に好ましくは２１から３５重量％である。
【０１０３】
本組成物のＳＡＮポリマー添加剤は、スチレンおよびα-低級アルキル置換スチレンまたはその混合物を含むスチレンモノマー成分と、アクリロニトリルおよびα-低級アルキル置換アクリロニトリルまたはその混合物を含むアクリルニトリルモノマー成分とから本質的になる周知の種類のポリマーである。低級アルキルは、メチル、エチル、イソプロピルおよびｔ-ブチル基などの１から４炭素原子の直鎖または分枝鎖アルキル基を意味する。容易に入手できるＳＡＮポリマーにおいて、スチレン成分は通常、スチレン、α-直鎖アルキル置換スチレン、典型的にα-メチル-スチレン、またはその混合物であり、スチレンが好ましい。同様に容易に入手できるＳＡＮポリマーにおいて、アクリロニトリル成分は通常、アクリロニトリル、α-メチル-アクリロニトリル、またはその混合物であり、アクリロニトリルが好ましい。
【０１０４】
ＳＡＮポリマーにおいて、スチレン成分は、スチレン成分とアクリロニトリル成分の総合重量に基づく重量の大部分を占め、つまり５０％を超える重量割合、典型的には約６５％から約９０％、特に約７０％から約８０％の重量割合を占める。アクリロニトリル成分は、スチレン成分とアクリロニトリル成分の総合重量に基づく重量の小部分を占め、つまり５０％以下の重量割合、典型的には約１０％から約３５％、特に約２０％から約３０％の重量割合を占める。
【０１０５】
ＳＡＮポリマーの種類は、1976年10月26日公開のR. E. Gallagher, 米国特許３９８８３９３（特にコラム9, 14-16行および請求項８）、「Whittington’s Dictionary of Plastics」, Technomic Publishing Co., First Edition, 1968, 231ページ, セクション見出し「Styrene-Acrylonitrile Copolymers (SAN)」、およびR. B. Seymour, 「Introduction to Polymer Chemistry」, McGraw-Hill, Inc., 1971, 200ページ（最後の2行から201ページ（1行目）で特に同定および記載されている。スチレンおよびアクリロニトリルの共重合によるＳＡＮポリマーの調製は特に「Encyclopedia of Polymer Science and Technology」, John Wiley and Sons, Inc., Vol. 1, 1964, 425-435ページに記載されている。
【０１０６】
本発明による非透明微小空洞含有軸方向延伸フィルムの第３２の実施態様によると、非架橋ランダムＳＡＮ-ポリマーの数平均分子量は、３０，０００から１００，０００、好適には３２，０００から８０，０００、特に好適には３５，０００から７０，０００、さらに好適には４０，０００から６０，０００である。典型的なＳＡＮポリマーは、４５，０００から６０，０００の数平均分子量と１．２から２．５のポリマー分散度（Ｍｗ／Ｍｎ）を有する。
【０１０７】
本発明による非透明微小空洞含有軸方向延伸自己支持性フィルムの第３３の実施態様によると、非架橋ランダムＳＡＮ-ポリマーの重量平均分子量は、５０，０００から２００，０００の範囲、好適には７５，０００から１５０，０００の範囲である。
【０１０８】
本発明による非透明微小空洞含有軸方向延伸フィルムの第３４の実施態様によると、分散したＳＡＮ-ポリマーは、１．５μｍの数平均粒子サイズを有する。分散したＳＡＮ-ポリマーの粒子サイズが小さいほど、不透明度は高くなる。
【０１０９】
無機不透明顔料
本発明による非透明微小空洞含有軸方向延伸自己支持性フィルムの第３５の実施態様によると、無機不透明顔料の濃度は、≧０．１重量％、好適には≧１重量％である。
【０１１０】
本発明による非透明微小空洞含有軸方向延伸フィルムの第３６の実施態様によると、無機不透明顔料は、≦１０重量％、好適には≦３重量％の濃度で存在する。
【０１１１】
本発明による非透明微小空洞含有軸方向延伸自己支持性フィルムの第３７の実施態様によると、フィルムは、２．０以下の屈折率を有する≦１０重量％の無機不透明顔料を含む。
【０１１２】
本発明による非透明微小空洞含有軸方向延伸自己支持性フィルムの第３８の実施態様によると、フィルムは、少なくとも１．５の屈折率を有する≦１０重量％、好ましくは≦３重量％の無機不透明顔料を含む。
【０１１３】
本発明による非透明微小空洞含有軸方向延伸自己支持性フィルムの第３９の実施態様によると、フィルムはさらに、０．１から１０μｍ、好適には０．２から２μｍ、特に好適には０．２から１μｍの間の数平均粒子サイズを有する無機不透明顔料を含む。
【０１１４】
本発明による非透明微小空洞含有軸方向延伸自己支持性フィルムの第４０の実施態様によると、フィルムはさらに、シリカ、酸化亜鉛、硫化亜鉛、リトポン、硫酸バリウム、炭酸カルシウム、二酸化チタン、リン酸アルミニウム、および粘土からなる群から選択される少なくとも一の無機不透明顔料を含む。二酸化チタンは、アナターゼまたはルチル形態を有してよく、および酸化アルミナまたは二酸化シリコンで安定化されてよい。リン酸アルミニウムは、非晶性中空顔料、例えばＢＵＮＧＥ社のＢｉｐｈｏｒTM顔料であってよい。
【０１１５】
これらの顔料の屈折率を以下の表に示す：
0005433419.tif 000003
【０１１６】
無機不透明顔料の添加は、ポリエステルの配向を安定化する利点を有し、これにより非透明微小空洞含有軸方向延伸自己支持性フィルムを、その不透明度に実質的に影響することなく１７５℃で安定化できる。ＢａＳＯ４またはＴｉＯ２など無機不透明顔料の存在なしでポリエステルのサーモフィックスは可能であるが、ただし非透明微小空洞含有軸方向延伸自己支持性フィルムの不透明度はいくらか犠牲になる。さらに、ＢａＳＯ４といった屈折率が２．０より低い顔料は、顔料およびポリエステルマトリックス間の屈折率の差が小さいため、それ自体で十分な不透明度を提供しない。
【０１１７】
ポリマーフィルム中に分散した二酸化チタン粒子はそれ自体が、フィルム延伸時に微小空洞を誘発しないことがわかっている。
【０１１８】
白色剤
本発明による非透明微小空洞含有軸方向延伸フィルムの第４１の実施態様によると、白色剤の濃度は、≦０．５重量％、好適には≦０．１重量％、特に好適には≦０．０５重量％、さらに好適には≦０．０３５重量％である。
【０１１９】
本発明による非透明微小空洞含有軸方向延伸自己支持性フィルムの第４２の実施態様によると、フィルムはさらに、ビス-ベンゾオキサゾール、例えばビス-ベンゾオキサゾリル-スチルベンおよびビス-ベンゾオキサゾリル-チオフェン；ベンゾトリアゾール-フェニルクマリン；ナフトトリアゾール-フェニルクマリン；トリアジン-フェニルクマリン、およびビス（スチリル）ビフェニルからなる群から選択される白色剤を含有する。
【０１２０】
適切な白色剤は：
0005433419.tif 000004
【０１２１】
難燃剤
本発明による非透明微小空洞含有軸方向延伸自己支持性フィルムの第４３の実施態様によると、フィルムはさらに、難燃剤を含有する。
【０１２２】
本発明による非透明微小空洞含有軸方向延伸自己支持性フィルムの第４４の実施態様によると、フィルムはさらに、臭素化化合物；有機リン酸化合物；メラミン；メラミン誘導体、例えば、ホウ酸、シアヌル酸、リン酸またはピロ／ポリ-リン酸などの有機または無機酸を有するメラミン塩、およびメラム、メレムおよびメロンなどのメラミン同族体；金属水酸化物、例えば水酸化アルミニウムおよび水酸化マグネシウム；ポリリン酸アンモニウムおよびホウ酸亜鉛、例えばｘＺｎＯ．ｙＢ２Ｏ３．ｚＨ２Ｏ、例えば２ＺｎＯ．３Ｂ２Ｏ３．３．５Ｈ２Ｏの組成を有するものからなる群から選択される難燃剤を含有する。
【０１２３】
適切な難燃剤として挙げられるのは：
0005433419.tif 000005
【０１２４】
酸化防止剤
本発明による非透明微小空洞含有軸方向延伸自己支持性フィルムの第４５の実施態様によると、フィルムはさらに、酸化防止剤を含有する。
【０１２５】
本発明による非透明微小空洞含有軸方向延伸自己支持性フィルムの第４６の実施態様によると、フィルムはさらに、有機スズ誘導体、立体障害フェノール、立体障害フェノール誘導体およびホスファイトからなる群から選択される酸化防止剤を含有する。
【０１２６】
適切な酸化防止剤として挙げられるのは：
0005433419.tif 000006
【０１２７】
光安定剤
本発明による非透明微小空洞含有軸方向延伸自己支持性フィルムの第４７の実施態様によると、フィルムはさらに、光安定剤を含有する。
【０１２８】
本発明による非透明微小空洞含有軸方向延伸自己支持性フィルムの第４８の実施態様によると、フィルムはさらに、立体障害アミン光安定剤を含有する。
【０１２９】
適切な光安定剤として挙げられるのは：
0005433419.tif 000007
【０１３０】
紫外線吸収剤
本発明による非透明微小空洞含有軸方向延伸自己支持性フィルムの第４９の実施態様によると、フィルムはさらに、紫外線吸収剤を含有する。
【０１３１】
本発明による非透明微小空洞含有軸方向延伸自己支持性フィルムの第５０の実施態様によると、フィルムはさらに、ベンゾトリアゾール誘導体およびトリアジン誘導体からなる群から選択される紫外線吸収剤を含有する。
【０１３２】
適切な紫外線吸収剤として挙げられるのは：
0005433419.tif 000008
【０１３３】
画像記録素子
本発明の態様はまた、本発明による非透明微小空洞二軸延伸フィルムを備えた画像記録素子により実現される。
【０１３４】
本発明による画像記憶素子の第一の実施態様によると、フィルムは、少なくとも一方の面に、透明な重ね刷り可能な層、つまりインパクトまたはノンインパクト印刷のための層が設けられている。
【０１３５】
本発明による画像記憶素子の第二の実施態様によると、フィルムは、少なくとも一方の面に、非透明な重ね刷り可能な層、つまり少なくとも一のインパクトまたはノンインパクト印刷技術に適した層が設けられている。
【０１３６】
本発明による画像記憶素子の第三の実施態様によると、フィルムは、少なくとも一方の面に、非透明で透明化可能な重ね刷り可能な層、つまり少なくとも一のインパクトまたはノンインパクト印刷技術に適した層が設けられている。
【０１３７】
本発明による画像記憶素子の第４の実施態様によると、フィルムは、少なくとも一方の面にインクジェット受け層が設けられている。典型的な受け層は、短時間で手で触れる程度に乾くように水性または溶剤インクまたはペーストである場合は多孔質、あるいは相変化インクまたは硬化性インク、例えば放射線硬化性インクの場合は非多孔質である。多孔質の受け層は通常、少なくとも一の顔料、例えばシリカまたはアルミナ；少なくとも一のバインダー、例えばスチレン-アクリレート-アクリル酸ターポリマーのアンモニウム塩；アニオン性界面活性剤などの界面活性剤、例えば脂肪族スルホネート；任意で平滑化剤、例えばポリジメチルシロキサン、および任意で媒染剤を含む。
【０１３８】
本発明による画像記憶素子の第５の実施態様によると、フィルムは、少なくとも一方の面に、イメージング層、例えば写真層、例えばハロゲン化銀乳剤層；フォトサーモグラフィック要素および実質的に感光性のサーモグラフィック要素；および染料熱転写システムの染料受け層が設けられている。
【０１３９】
本発明による画像記憶素子の第６の実施態様によると、フィルムは、少なくとも一方の面に、例えば鉛筆、ボールペンおよび万年筆で書き込み可能な層が設けられている。
【０１４０】
透かしパターン（透明パターン）形成方法
本発明の態様は、非架橋ランダムＳＡＮ-ポリマーを分散した状態で有し、且つ無機不透明顔料、白色剤、着色剤、紫外線吸収剤、光安定剤、酸化防止剤、および難燃剤からなる成分の群から少なくとも一の成分を分散または溶解した状態で有する、連続相の線状ポリエステルマトリックスから本質的になる、非透明微小空洞含有二軸延伸フィルムへの加圧により随意に補助される像様加熱工程を含む、透かしパターン形成方法によって実現され、ここで線状ポリエステルマトリックスは、少なくとも一の芳香族ジカルボキシレート、少なくとも一の脂肪族ジメチレンおよび任意で少なくとも一の脂肪族ジカルボキシレートから本質的になるモノマー成分を有し、非架橋ＳＡＮ-ポリマーの線状ポリエステルに対する重量比は３．０から５．５の範囲であり、そしてＳＡＮ-ポリマーのＡＮ-モノマー単位の濃度は、１８から３５重量％である。
【０１４１】
本発明の透かしパターン形成方法の第一の実施態様によると、フィルムは二軸延伸フィルムである。
【０１４２】
本発明の透かしパターン形成方法の第二の実施態様によると、無機不透明顔料の濃度は、≧０．１重量％、好適には≧１重量％である。
【０１４３】
本発明の透かしパターン形成方法の第三の実施態様によると、白色剤の濃度は、≦０．０５重量％、好適には≦０．０３５重量％である。
【０１４４】
本発明の透かしパターン形成方法の第４の実施態様によると、熱は、熱またはホットスタンプ、感熱ヘッド、熱またはホットバー、またはレーザーによって加えられる。加熱は、フィルムの片面または両面に実行できる。本発明による透かしパターン形成で実現される透明化は、フィルムの厚さの減少に比例して増加し、１００μｍの厚さが好ましい。フィルムの厚さが実質的に変化することなく、少なくとも０．４または４０％までの光学濃度の変化が容易に実現できる。さらに、本発明による透かしパターン形成方法により実現される透明化効果は、熱源から供給される熱、熱源およびフィルム間の圧力、および熱源の印加時間の組み合わせにより生じる。熱は、連続的または非連続的に少なくとも１ミリ秒加えられなければならない。感熱ヘッドによる加熱は、単一の熱パルスによるものであってよいが、加熱要素の過熱を避けるために多重短熱パルスが好ましい。感熱ヘッドが使用される場合、加熱工程中に感熱ヘッドと非透明微小空洞含有軸方向延伸自己支持性フィルムとの間に箔が使用されてよく、例えば６μｍの厚さのＰＥＴフィルムが、感熱ヘッドの汚染を防ぐために非透明微小空洞含有フィルムと感熱ヘッドとの間に入れられてよい。感熱ヘッドプリンタ、例えばＡＧＦＡ-ＧＥＶＡＥＲＴ  Ｎ．Ｖ．社から供給されるＤＲＹＳＴＡＲプリンタが、本発明の透かしパターン、例えば名前入りの透かし模様を作るために使用できる。
【０１４５】
この透明化効果には、手で触って、つまり触感と、光沢度の変化とで検知できる浮き彫りパターンが伴う。この浮き彫りパターンは熱源の温度が高いほど顕著になり、このエンボス効果は１１０℃と線状ポリエステルマトリックスの融点との間の温度で増大する。非透明微小空洞含有軸方向延伸自己支持性フィルムにホットスタンプを当てて得られる触感で感知できる浮き彫りは、感熱ヘッドを用いて得られるものよりはるかに顕著である。
【０１４６】
実現される透明度は、スタンプ／感熱ヘッド印刷条件：時間、温度および圧力によって決まる。材料のこれまでのサーモフィックス歴もまた重要である。非透明微小空洞含有軸方向延伸自己支持性フィルムの熱誘導透明化は、インクジェット受け層といった層を任意で塗布する前またはその後、および透明化する前またはその後に行うことができる。透明化領域の相対的配置および支持体の透明度は、追加の安全対策として有用である。
【０１４７】
本発明の透かしパターン形成方法の第５の実施態様によると、熱は非連続的に加えられる。
【０１４８】
本発明の透かしパターン形成方法の第６の実施態様によると、透明な重ね刷り可能な層が、像様加熱の前にフィルム上に設けられる。
【０１４９】
本発明の透かしパターン形成方法の第７の実施態様によると、透明な重ね刷り可能な層が、像様加熱の後にフィルム上に設けられる。
【０１５０】
産業上の利用
本発明による非透明微小空洞含有軸方向延伸フィルムは、印刷用および他の用途のための合成紙として、非写真画像形成材料、例えばインパクトおよびノンインパクト（例えば電子写真、電送写真およびインクジェット）受け材料、フォトサーモグラフィック記録材料、実質的に感光性のサーモグラフィック記録材料、昇華型印刷、熱転写印刷等のための支持体として、例えばチケット、ラベル、タグ、ＩＤカード、クレジットカード、法的文書、紙幣および包装における安全および偽造対策用途において使用することができ、また包装に組み込むこともできる。
【０１５１】
以下、比較例および本発明の実施例により本発明を説明する。これらの実施例で示したパーセンテージおよび比率は、そうでない表示がない場合は重量である。
【０１５２】
支持体の膜面上の下引層番号０１：
0005433419.tif 000009
【０１５３】
実施例で使用された成分：
ポリエステル：
0005433419.tif 000010
【０１５４】
スチレン-アクリロニトリルコポリマー：
0005433419.tif 000011
【０１５５】
ＴＰＸ  ＤＸ８２０：三井化学株式会社の高剛性ポリ（４-メチルペンテン）
硫酸バリウム：５０重量％硫酸バリウムおよび５０重量％ポリエステルを含有するＣＬＡＲＩＡＮＴ  ＧｍｂＨ社のマスターバッチである、ＮＥＯＢＲＫ／Ｒｅｎｏｌ白色
二酸化チタン：６５重量％ＴｉＯ２および３５重量％ポリエステルを含有するＣＬＡＲＩＡＮＴ  ＧｍｂＨ社のマスターバッチである、Ｒｅｎｏｌ-白色／ＰＴＸ５０６
【０１５６】
実施例２４から３５並びに参考例１から２３及び３６から５８
表１に示した各割合のＰＥＴ０１、ＰＥＴ０３、特定のＳＡＮ、ＢａＳＯ４およびＵＶＩＴＥＸ  ＯＢ-ｏｎｅを混合し、生じた混合物を真空下（＜１００ｍｂａｒ）で１５０℃で４時間乾燥し、それらをＰＥＴ-押出機で溶融し、最後にそれらをシートダイから押し出し、生じた押出物を冷却することによって、１から４の押出物を生成した。
表１：
0005433419.tif 000012
【０１５７】
押出物１から４をＩＮＳＴＲＯＮ社の装置で長手方向に延伸し（ここで押出物は表２に示した条件下で当該装置に搭載されたオーブンで加熱される）、参考例１から２３、実施例２４から３５、参考例３６から４６、および参考例４７から５８の軸方向延伸フィルムをそれぞれ生成した。
表２：
0005433419.tif 000013
【０１５８】
これらの実験は、不透明度が延伸とともに上昇し、且つポリエチレンテレフタレート連続相のＴｇよりすぐ上の８５℃まで延伸温度を下げるとともに上昇したことを示す。さらに、これらの実験は、３重量％の硫酸バリウムを加えると光学濃度が約０．１５上昇したことを示す。さらに、これらの実験は、光学濃度が延伸張力とともに上昇したことも示す。首尾一貫性、つまり一様な測定群を与えるためには２分の加熱時間で十分であった。二次効果または相関は関連が見出されないとして、Ｕｎｓｃｒａｍｂｌｅｒソフトウェアでの部分最小二乗回帰により、表２のデータから以下の方程式が導き出された：
光学濃度（ＯＤ）＝１．２７３３６２−０．０２７０×ＰＥＴ／ＳＡＮ重量比
＋０．０４９６×［フィルム中のＢａＳＯ４濃度  重量％］
＋０．０３９４×［延伸張力  Ｎ／ｍｍ２］
【０１５９】
延伸速度は、観察された光学濃度に有意な影響を持つとは見出されなかったが、結果は、延伸速度が延伸張力と同様に小さな影響を持つことを示しているように思われる。４Ｎ／ｍｍ２よりも強い延伸張力で、特に高い不透明度が得られたようである。
【０１６０】
ポリエチレンテレフタレートの連続相中に任意で硫酸バリウムとともにスチレン-アクリロニトリルコポリマーが分散したフィルムでは、不透明度はほとんどフィルム中の微小孔のみに起因し、これは、一方でスチレン-アクリロニトリルコポリマーの屈折率１．５６〜１．５７とポリエチレンテレフタレートの屈折率１．５８〜１．６４との間の屈折率の差異、およびもう一方で硫酸バリウムの屈折率１．６３とポリエチレンテレフタレートの屈折率１．５８〜１．６４との間の屈折率の差異が極僅かであるためである。
【０１６１】
参考例５９から６４、６７及び６８並びに実施例６５、６６及び６９から７８
参考例５９から６４、６７及び６８並びに実施例６５、６６及び６９から７８のフィルムの製造に使用した押出物の生成に使用したＰＥＴの種類とＳＡＮの種類を表３に示す。表３に示した重量％のＰＥＴ、ＳＡＮ、ＢａＳＯ４およびＵＶＩＴＥＸ  ＯＢ-ｏｎｅを混合し、真空下（＜１００ｍｂａｒ）で１５０℃で４時間乾燥し、続いて混合物をＰＥＴ-押出機で溶融してシートダイから押し出し、冷却して、押出物１、２および５から２２を生成した。
表３：
0005433419.tif 000014
【０１６２】
次いで押出物１、２および５から２２を、本発明の参考例５９から６４及び６７並びに実施例６５及び６６の硫酸バリウムを含有しない実質的に透明なフィルムと、本発明の参考例６８及び実施例６９から７８の硫酸バリウムを含有する実質的に透明なフィルムのそれぞれのために、表４および５に示したように延伸し、最後に１７５℃で２分間熱固定した。
表４：
0005433419.tif 000015
表５：
0005433419.tif 000016
【０１６３】
ポリエチレンテレフタレートの連続相中にスチレン-アクリロニトリルコポリマーが分散したフィルムでは、不透明度はほとんどフィルム中の微小孔のみに起因し、これは、スチレン-アクリロニトリルコポリマーの屈折率１．５６〜１．５７とポリエチレンテレフタレートの屈折率１．５８〜１．６４との間の屈折率の差異が極僅かであるためである。さらに、屈折率１．６３を有する硫酸バリウムの付加もまた、同様の理由で不透明度に極僅かしか貢献しない。二軸延伸および熱固定されたフィルムのＳＥＭ評価は、分散したＳＡＮ０６の粒子サイズが約１．５μｍであったことと、本発明の参考例６８及び実施例６９から７８のフィルム中の硫酸バリウムの粒子サイズが約０．５μｍであったことを示した。
【０１６４】
２１重量％のＳＡＮ濃度まで、光学濃度は、ＳＡＮ濃度の上昇とともに上昇すると思われる。ＳＡＮ濃度が２１重量％を超えると、ＳＡＮ濃度は二軸延伸フィルムの光学濃度に有意な影響を持たなかった。硫酸バリウムの付加により、製造されたフィルムの光学濃度にさらなる有意な上昇がもたらされた。
【０１６５】
次に、本発明の実施例６５及び７０並びに参考例６７及び６８のフィルムの、１００、１１５および１３０℃での３０分後の光学濃度および収縮の変化を測定し、結果をそれぞれ以下の表６および７に示す。
【０１６６】
表６および７の結果は、本発明による、透かしパターンを形成するために本発明の像様過熱を受けた、それぞれ２．０以下の屈折率を有する無機不透明顔料を≦３重量％含む非透明微小空洞含有軸方向延伸自己支持性フィルムの安定性を実証する。
表６：
0005433419.tif 000017
表７：
0005433419.tif 000018
【０１６７】
本発明の実施例７９
本発明の実施例７２のフィルムを、Ｉｎｓｔｒｏｎ４４１１装置に仕掛け、０．５Ｎ／ｍｍ２の圧力でフィルムと接触する上部クランプにあるはんだごてで、５秒間１３８から２００℃の温度に加熱した。試験後のフィルムの光学濃度を、マクベスＴＲ９２４濃度計により可視フィルタを用いて透過率で測定した。結果を以下の表８にまとめる。
表８：
0005433419.tif 000019
【０１６８】
他の実験において、熱固定した延伸フィルムを、Ｉｎｓｔｒｏｎ装置で０．１Ｎ／ｍｍ２から１．５０Ｎ／ｍｍ２の間の異なる圧力で、５秒間１７５℃に加熱し、結果を以下の表９に示す。
表９：
0005433419.tif 000020
【０１６９】
さらなる実験において、熱固定した延伸フィルムを、Ｉｎｓｔｒｏｎ装置で０．５Ｎ／ｍｍ２の圧力で、２から３００秒の異なる時間、１７５℃に加熱し、結果を以下の表１０に示す。
表１０：
0005433419.tif 000021
【０１７０】
これらの実験は、透明化効果は、透明化するものの温度と、加えられる圧力と、加えられる時間との組み合わせによるものであることを実証する。光学濃度の大幅な変化が、利用しやすい温度および圧力で、比較的短時間で実現可能である。
【０１７１】
本発明の実施例８０
本発明の実施例７９に記載したように本発明の実施例６６のフィルムに透明化試験を行った。温度を変更し、本発明の実施例７９に記載したように接触圧力は０．５Ｎ／ｍｍ２、および接触時間は５秒とした。結果を表１１に示す。
表１１：
0005433419.tif 000022
【０１７２】
これらの実験は、透明化の実現に硫酸バリウムの存在は必要でないことを示す。
【０１７３】
本発明の実施例８１
本発明の実施例６５の８インチ（２０３．２ｍｍ）×１０インチ（２５４ｍｍ）のフィルム片（１２０μｍの厚さおよび０．９２の光学濃度）を、東芝の感熱ヘッドを有するＡＧＦＡ-ＧＥＶＡＥＲＴ  Ｎ．Ｖ．社の標準的なＤＲＹＳＴＡＲ  ＤＳ５５００プリンタに入れ、矩形領域を最大出力４９．５ｍＷで紙送り時間４．３ｍｓで印刷した。印刷された領域は、可視フィルタを用いてマクベスＴＲ９２４濃度計で測定した光学濃度が０．８０であった。光学濃度の低下はおそらくシートと感熱ヘッドとの間の圧力が低すぎるためであり、これは、実験で使用したフィルムの厚さが１００μｍであるのに対して、ＤＳ５５００プリンタが１７５μｍの厚さの支持体を有する約２００μｍの厚さのフィルム用に設計されていることによる。
【０１７４】
次いで、ＡＧＦＡ-ＧＥＶＡＥＲＴ社のＤＳ２サーモグラフィックフィルムのシート上に両面テープで取り付けた同じ８インチ（２０３．２ｍｍ）×１０インチ（２５４ｍｍ）のサイズの２つ目のフィルム片で当該実験を繰り返し、最大出力を４９．５ｍＷではなく４２．５ｍＷとした以外は同じ印刷条件でＤＲＹＳＴＡＲ  ＤＳ５５００プリンタに入れた。印刷された領域は、可視フィルタを用いてマクベスＴＲ９２４濃度計で測定した光学濃度が０．６４であった。観察された０．２８の光学濃度の変化は、従来の感熱ヘッドプリンタを使用して、本発明によるそれぞれ２．０以下の屈折率を有する無機不透明顔料を≦３重量％含む非透明微小空洞含有軸方向延伸自己支持性フィルムに透かしパターンを形成することができることを実証するのに十分である。これらの透明度の変化は、手で触ってはっきりと検知できる顕著な浮き彫りパターンを伴う。
【０１７５】
本発明の実施例８２
本発明の実施例７９に記載したように本発明の実施例７７のフィルムに透明化試験を行った。本発明の実施例７９に記載したように０．５Ｎ／ｍｍ２の接触圧力および５秒の接触時間で、１２０から１９０℃の間の様々な温度で透明化を測定し、結果を表１２に示す。
表１２：
0005433419.tif 000023
【０１７６】
本発明の参考例８３から８７、および比較例１から３
［二軸延伸］
参考例８３から８７および比較例１から３のフィルムの製造に使用した押出物の生成に使用したＰＥＴの種類とＳＡＮの種類を表１３に示す。表１３に示した重量％のＰＥＴ、ＳＡＮ、ＢａＳＯ４およびＵＶＩＴＥＸ  ＯＢ-ｏｎｅを混合し、真空下（＜１００ｍｂａｒ）で１５０℃で４時間乾燥し、続いて混合物をＰＥＴ-押出機で溶融してシートダイから押し出し、冷却して、本発明の押出物２３ら２７および比較押出物１から３を生成した。
表１３：
0005433419.tif 000024
【０１７７】
次いで本発明の押出物２２から２６および比較押出物１から３を、本発明の参考例８３から８７の実質的に不透明なフィルムと、比較例１から３の実質的に不透明なフィルムのそれぞれのために、表１４に示したように延伸し、最後に１７５℃で１分間熱固定した。
【０１７８】
本発明の参考例８３から８７のフィルムおよび比較例１から３のフィルムの光学濃度を、可視フィルタを用いてマクベスＴＲ９２４濃度計により透過率で測定し、結果を、本発明の参考例８３から８７のフィルムおよび比較例１から３のフィルムのそれぞれについて表１４および１５に示した。
表１４：
0005433419.tif 000025
表１５：
0005433419.tif 000026
【０１７９】
ポリエチレンテレフタレートの連続相中へのスチレン-アクリロニトリルコポリマーの分散による、本発明の参考例８３から８７のフィルムの実質的な不透明度への貢献は、ほとんどフィルム中の微小孔のみに起因し、これは、スチレン-アクリロニトリルコポリマーの屈折率１．５６〜１．５７とポリエチレンテレフタレートの屈折率１．５８〜１．６４との間の屈折率の差異が極僅かであるためである。しかしながら、ポリエチレンテレフタレートの連続相中への二酸化チタンの分散による、本発明の参考例８３から８７のフィルムの実質的な不透明度への貢献は、ほとんど、二酸化チタンの屈折率２．７６とポリエチレンテレフタレートの屈折率１．５８〜１．６４との間の屈折率の差異のみに起因する。
【０１８０】
二軸延伸および熱固定されたフィルムのＳＥＭ評価は、本発明の参考例８３から８７のフィルム中の分散したＳＡＮ０６の粒子サイズが約１．５μｍであったことと、本発明の参考例８３から８７のフィルム中の二酸化チタンの粒子サイズが約０．２μｍであったことを示した。
【０１８１】
本発明の参考例８４、８５および８７、および比較例１から３のフィルムをそれぞれ、Ｉｎｓｔｒｏｎ４４１１装置に仕掛け、０．５Ｎ／ｍｍ２の圧力でフィルムと接触する上部クランプにあるはんだごてで、５秒間１２０から１９０℃の様々な温度に加熱した。試験後のフィルムの光学濃度を、マクベスＴＲ９２４濃度計により可視フィルタを用いて透過率で測定し、フィルムの厚さも測定した。各結果を以下の表１６および１７にまとめる。
表１６：
0005433419.tif 000027
表１７：
0005433419.tif 000028
【０１８２】
フィルムの厚さが実質的に変化することなく、本発明の参考例８４、８５および８６のフィルムの加熱時に有意な透明化が観察された一方で、実験誤差内で、比較例１から３のフィルムの加熱時には透明化は観察されなかった。
【０１８３】
これは、連続相としてポリエステルを有し、且つ、ガラス転移温度が前記連続相のものより高い非晶性高分子を均一に分散した状態で有する、非透明微小空洞含有軸方向延伸自己支持性フィルムにおいて、二酸化チタンの存在下で透明化が観察されるが、二酸化チタンの存在により透明化が非透明性に貢献することはないことを示す。
【０１８４】
比較例４
１．７重量％の二酸化チタンおよび９８．３重量％のＧＰ１の組成を有する比較例４の厚さ約１１００μｍの押出物を、実施例１から５８に記載したように生成し、表１８に示した条件下で、比較例１から５８に記載したように長手方向に延伸した。
表１８：
0005433419.tif 000029
【０１８５】
次いで、長手方向に延伸したフィルムを、表１９に示した条件下で、実施例５９から７８に記載したように、延伸時間３０秒および延伸速度１０００％／分で幅方向に延伸した。測定した厚さ、およびマクベスＴＲ９２４濃度計により可視フィルタを用いて透過率で測定した光学濃度も表１９に示す。
表１９：
0005433419.tif 000030
【０１８６】
比較例４／ＬＳ１／ＢＳ１のフィルムを、Ｉｎｓｔｒｏｎ４４１１装置でつかみ、５秒間１５０℃のはんだごてで加熱した。フィルムの厚さおよび光学濃度への影響を表２０に示す。
表２０：
0005433419.tif 000031
【０１８７】
光学濃度およびフィルムの厚さのこれらの変化は僅かであり、２重量％の二酸化チタンを含有するポリエステル組成物中で空洞形成が起こらないことを実証する。
【０１８８】
比較例５
２重量％二酸化チタン、１００ｐｐｍのＵＶＩＴＥＸ  ＯＢ-ｏｎｅ、および９８重量％ＰＥＴ０２の組成を有する比較例５の厚さ１０８３μｍの押出物を、実施例１から５８について記載したように生成し、マクベスＴＲ９２４濃度計により可視フィルタを用いて透過率で測定した該押出物の光学濃度は１．３５であった。表２０に示した条件下で、実施例１から５８に記載したように押出物を長手方向に延伸した。
表２０：
0005433419.tif 000032
【０１８９】
その後、長手方向に延伸したフィルムを、表２１に示した条件下で、実施例５９から７８に記載したように、延伸時間３０秒および延伸速度１０００％／分で幅方向に延伸した。測定した厚さ、およびマクベスＴＲ９２４濃度計により可視フィルタを用いて透過率で測定した光学濃度も表２１に示す。
表２１：
0005433419.tif 000033
【０１９０】
比較例１から４に見られるように、比較例５の組成物の場合、二軸延伸時の空洞形成は光学濃度に何ら貢献しないので、光学濃度のフィルム厚さへの依存性を用いて、二軸延伸時に空洞を形成する２重量％の同一の二酸化チタン顔料を有する芳香族ポリエステルに基づく組成物について空洞形成が光学濃度にもたらす貢献度を評価するための基準を提供することができる。
【０１９１】
二酸化チタンなど光散乱顔料を含有する着色フィルムの場合、ランベルトベールの法則による関係性は保持されない。フィルムの厚さが平均自由散乱光路長より小さい場合、光は散乱後散逸するかそうでなければ、光は散逸せず実際には光学濃度のフィルム厚さへの擬似指数関数的依存性を提供するさらなる散乱光に干渉する。この状況は非常に複雑で論理的に説明することが不可能なため、唯一可能なアプローチは、特定のフィルムの厚さで観察された実際の光学濃度を測定することである。上述の光学濃度は、公正な近似式において層厚の範囲が１０８４から１２０μｍのフィルムの厚さの対数に一次従属すると思われ、以下の関係が与えられる：
光学濃度（ＯＤ）＝０．８９１ ｌｏｇ［厚さμｍ］−１．３７２７
【０１９２】
この関係は、２重量％の濃度の二酸化チタン顔料の使用に起因する光学濃度を、フィルムの厚さの関数として提供する。
【０１９３】
本発明の参考例８８及び実施例８９から１０５
いずれも２重量％の二酸化チタンおよび１５重量％のＳＡＮ０６を有する参考例８８及び実施例８９から１０５の厚さ約１１００μｍの押出物を、表２２に示した割合で表２２の成分を混合し、次いで真空下（＜１００ｍｂａｒ）で１５０℃で４時間乾燥し、その後ＰＥＴ-押出機で溶融し、シートダイから押し出し、そして冷却することによって生成し、表２２にまとめたように約１．３ｇ／ｍＬの密度と、イソフタレート（ＩＰＡ）：テレフタレート（ＴＰＡ）比率を有する参考例８８及び実施例８９から１０５の押出物を生成した。
表２２：
0005433419.tif 000034
【０１９４】
表２３に示した条件下で、実施例１から５８に記載したように各押出物を長手方向に延伸した。予想厚さは、無空洞フィルムで観察される押出物の厚さおよび長さに基づく厚さである。
【０１９５】
長手方向の延伸には、空洞形成による密度の低下が伴い、この密度低下はＩＰＡ：ＴＡ比率が高いほど明らかに大きく、驚いたことにＩＰＡ：ＴＰＡ比率が高いほどフィルムの空洞形成が増加することが示された。
表２３：
0005433419.tif 000035
【０１９６】
表２４に、測定した厚さ、予想厚さ、つまり押出物の厚さ、長手方向の延伸比率および幅方向の延伸比率に基づく、空洞形成がない場合の厚さ、マクベスＴＲ９２４濃度計により可視フィルタを用いて透過率で測定した光学濃度、予想光学濃度、つまり層厚の理論値を用いて比較例５で開示した関係を用いて計算した光学濃度、および２重量％の濃度の特定の二酸化チタン顔料を用いたことによる予想光学濃度と観察された光学濃度の差異、ΔＯＤを示す。
表２４：
0005433419.tif 000036
【０１９７】
長手方向の延伸には空洞形成による密度の低下が伴い、ＰＥＴ０４の割合が増えると明らかに密度はさらに低下した。これはつまり驚いたことに、芳香族ポリエステル中のイソフタル酸単位の濃度の増加が、フィルムの空洞形成の増加を助長することを示す。空洞形成による光学濃度の上昇は、１７から３６％の範囲であった。
【０１９８】
次いで、長手方向に延伸したフィルムを、表２５に示した条件下で、延伸時間３０秒および延伸速度１０００％／分で幅方向に延伸した。密度、測定した厚さ、および予想厚さ、つまり押出物の厚さ、長手方向の延伸比率および幅方向の延伸比率に基づく、空洞形成がない場合の厚さも表２５に示した。
表２５：
0005433419.tif 000037
【０１９９】
幅方向の延伸はフィルムの密度を低下させ、また、ＰＥＴ０４およびＰＥＴ０５の割合が増えると密度はさらに低下した。このこともまた驚いたことに、芳香族ポリエステル中のイソフタル酸単位の濃度の増加が、フィルムの空洞形成の増加を助長したことを示す。密度の低下は、無空洞フィルムの場合の予想厚さと比較して、単に測定した厚さに基づいて予想されるものよりも小さい。
【０２００】
０．０６５０のＩＰＡ：ＴＰＡ比率において、驚くことに幅方向の延伸は１１３℃以上で不可能であったが、線状ポリエステルマトリックスのガラス転移温度を１０℃以下超える温度である８５℃で可能であった。これにより、二軸延伸によるより高い光学濃度の実現が可能になる。
【０２０１】
表２６に、測定した厚さ、予想厚さ、マクベスＴＲ９２４濃度計により可視フィルタを用いて透過率で測定した光学濃度、予想光学濃度、つまり層厚の理論値を用いて比較例４で開示した関係を用いて計算した光学濃度、および２重量％の濃度の特定の二酸化チタン顔料を用いたことによる予想光学濃度と観察された光学濃度の差異、ΔＯＤを示す。
表２６：
0005433419.tif 000038
【０２０２】
表２６の結果は、ほぼ同じ延伸温度で、微小空洞化が二軸延伸フィルムの光学濃度にもたらす貢献度が、ＩＰＡ：ＴＰＡ比率が０．１３２に上昇すると７０％以上まで高まる。ＩＰＡ：ＴＰＡ比率が０．１３２を超えると、３０モル％のイソフタレートに相当するＩＰＡ：ＴＰＡ比率０．４２１で、依然高い貢献度である０．６６まで一様に低下する。
【０２０３】
Ｉｎｓｔｒｏｎ４４１１装置でフィルムをつかみ、フィルムを５秒間１５０℃のはんだごてに接触させたときのフィルムの厚さおよび光学濃度の変化を観察することによって、複数の二軸延伸フィルムについて空洞形成の存在を実証した。これらの実験の結果を表２７に示す。
表２７：
0005433419.tif 000039
【０２０４】
本発明の実施例１０６から１０９
表２７にまとめたように、１５重量％のＳＡＮと、異なる重量比のＰＥＴ０２およびＰＥＴ０４とを有する実施例１０６から１０９の厚さ約１１００μｍの押出物を、実施例１から５８について記載したように生成した。
表２７：
0005433419.tif 000040
【０２０５】
表２８に示した条件下で、実施例５９から７８に記載したように各押出物を長手方向に延伸した。予想厚さは、無空洞フィルムで観察される押出物の厚さおよび長さに基づく厚さである。
表２８：
0005433419.tif 000041
【０２０６】
次いで、長手方向に延伸したフィルムを、表２９に示した条件下で、実施例１から５８に記載したように、延伸時間３０秒および延伸速度１０００％／分で幅方向に延伸した。測定した厚さ、予想厚さ、つまり押出物の厚さと長手方向および幅方向の延伸比率とに基づく、空洞形成がない場合の厚さ、マクベスＴＲ９２４濃度計により可視フィルタを用いて透過率で測定した光学濃度、予想光学濃度、つまり層厚の理論値を用いて比較例５で開示した関係を用いて計算した光学濃度、および２重量％の濃度の特定の二酸化チタン顔料を用いたことによる予想光学濃度と観察された光学濃度の差異、ΔＯＤも表２９に示す。
表２９：
0005433419.tif 000042
【０２０７】
本発明の実施例１０６／ＬＳ１／ＢＳ１、１０６／ＬＳ１／ＢＳ２、および１０６／ＬＳ２／ＢＳ１について、二軸延伸した押出物の弾性率（ヤング率）および降伏応力を測定し、結果を以下の表３０にまとめる。
表３０：
0005433419.tif 000043
【０２０８】
Ｉｎｓｔｒｏｎ４４１１装置でフィルムをつかみ、フィルムを５秒間様々な温度のはんだごてに接触させたときのフィルムの厚さおよび光学濃度の変化を観察することによって、本発明の実施例１０８／ＬＳ１／ＢＳ１および１０９／ＬＳ１／ＢＳ１の二軸延伸フィルムについて空洞形成の存在を実証した。これらの実験の結果を表３１および３２に示す。
表３１：
0005433419.tif 000044
表３２：
0005433419.tif 000045
【０２０９】
本発明の実施例１０８／ＬＳ１／ＢＳ１および１０９／ＬＳ１／ＢＳ１のフィルムについて、１５０℃での光学濃度の低下０．４２および０．６０が観察され、これらはそれぞれ３８％および５０％に相当する。
【０２１０】
本発明の実施例１１０から１１２
表３３にまとめたように、いずれも２重量％の二酸化チタンと１５重量％のＳＡＮ０６、、および異なる重量比のＰＥＴ０２およびＰＥＴ０４とを有する本発明の実施例１１０から１１２の厚さ約１１００μｍの押出物を、実施例１から５８について記載したように生成した。
表３３：
0005433419.tif 000046
【０２１１】
表３４に示した条件下で、実施例５９から７８に記載したように各押出物を長手方向に延伸した。予想厚さは、無空洞フィルムで観察される押出物の厚さおよび長さに基づく厚さである。
表３４：
0005433419.tif 000047
【０２１２】
次いで、長手方向に延伸したフィルムを、表３５に示した条件下で、実施例１から５８に記載したように延伸時間３０秒および延伸速度１０００％／分で幅方向に延伸した。測定した厚さ、予想厚さ、つまり押出物の厚さ、長手方向の延伸比率および幅方向の延伸比率に基づく、空洞形成がない場合の厚さ、マクベスＴＲ９２４濃度計により可視フィルタを用いて透過率で測定した光学濃度、予想光学濃度、つまり層厚の理論値を用いて比較例５で開示した関係を用いて計算した光学濃度、および２重量％の濃度の特定の二酸化チタン顔料を用いたことによる予想光学濃度と観察された光学濃度の差異、ΔＯＤも表３５に示す。
表３５：
0005433419.tif 000048
【０２１３】
表３５の結果は、ほぼ同じ延伸温度で、組成物中のＰＥＴ０４の濃度が高いと、つまりポリエステル中のイソフタル酸単位の濃度がＰＥＴ０４中の芳香族ジカルボン酸の１０モル％の濃度に上昇すると、二軸延伸フィルムの光学濃度への貢献度が明らかに大きくなることを示す。
【０２１４】
本発明の実施例１１３
２重量％二酸化チタン、１００ｐｐｍのＵＶＩＴＥＸ  ＯＢ-ｏｎｅ［ｐｐｍ］、１５重量％ＳＡＮ０６、および８３重量％ＰＥＴ０４の組成を有する本発明の実施例１１３の厚さ１１００μｍの押出物を、実施例１から５８について記載したように生成した。表３６に示した４組の異なる条件下で、実施例１から５８について記載したように該押出物を長手方向に延伸した。予想厚さは、無空洞フィルムで観察される押出物の厚さおよび長さに基づく厚さである。
表３６：
0005433419.tif 000049
【０２１５】
次いで、長手方向に延伸したフィルムを、表37に示した条件下で、実施例５９から７８について記載したように幅方向に延伸した。密度、測定した厚さ、および予想厚さ、つまり押出物の厚さ、長手方向の延伸比率および幅方向の延伸比率に基づく、空洞形成がない場合の厚さも表３７に示す。
表３７：
0005433419.tif 000050
【０２１６】
二軸延伸はフィルムの密度を低下させ、幅方向の延伸温度が低いほど、密度の低下が激しかった。しかしながら、密度の低下は、予想厚さと比較して、単に測定した厚さに基づいて予想されるものよりも小さい。これは２つの作用の組み合わせによって一部説明できる：密度の低下が、一方でポリエステルマトリックスの結晶化度の増加により補われる程度の空洞形成によるものであり、もう一方で二軸延伸によるものであること。
【０２１７】
表３８に、測定した厚さ、予想厚さ、つまり空洞形成がない場合の厚さ、マクベスＴＲ９２４濃度計により可視フィルタを用いて透過率で測定した光学濃度、予想光学濃度、つまり層厚の理論値を用いて比較例５で開示した関係を用いて計算した光学濃度、および２重量％の濃度の特定の二酸化チタン顔料を用いたことによる予想光学濃度と観察された光学濃度の差異、ΔＯＤ、さらに幅方向の延伸を行った温度を示す。
表３８：
0005433419.tif 000051
【０２１８】
幅方向の延伸工程中の他の条件にかかわらず幅方向の延伸温度を下げると、２重量％の二酸化チタンの存在には起因しない光学濃度で示されるように、空洞形成の程度が増加したことが表３８の結果から明らかである。
【０２１９】
表３９に、約１１０℃の延伸温度で得られた異なるフィルムの延伸条件、厚さ、予想厚さ、光学濃度、予想光学濃度、および空洞形成の結果としての他のものには起因しない光学濃度の増加をまとめた。
表３９：
0005433419.tif 000052
【０２２０】
表３９のデータは、延伸時間を３０秒から１０秒に減らすこと、および延伸速度を１０００％／分から２０００％／分に上げることがまた、空洞形成を促進することを示す。  
【０２２１】
Ｉｎｓｔｒｏｎ４４１１装置でフィルムをつかみ、フィルムを５秒間様々な温度のはんだごてに接触させたときのフィルムの厚さおよび光学濃度の変化を観察することによって、本発明の実施例１１３／ＬＳ３／ＢＳ１の二軸延伸フィルムについて空洞形成の存在を実証した。これらの実験の結果を表４０および４１に示す。
表４０：
0005433419.tif 000053
表４１：
0005433419.tif 000054
【０２２２】
本発明の実施例１１３／ＬＳ１／ＢＳ１のフィルムについて、１５０℃での光学濃度の低下０．４２が観察され、これは２５％に相当し、これに伴い層の厚さが２６％減少する。
【０２２３】
本発明の実施例１１４から１１６
表４２にまとめたようにＳＡＮ０６、ＰＥＴ０２およびＰＥＴ０４の濃度を異ならせて、芳香族ポリエステル中にＳＡＮ０６の無着色分散物を有する本発明の実施例１１４から１１６の厚さ約１１００μｍの押出物を、実施例１から５８について記載したように生成した。
表４２：
0005433419.tif 000055
【０２２４】
表４３に示した条件下で、実施例１から５８に記載したように各押出物を長手方向に延伸した。予想厚さは、無空洞フィルムで観察される押出物の厚さおよび長さに基づく厚さである。
表４３：
0005433419.tif 000056
【０２２５】
次いで、長手方向に延伸したフィルムを、表４４に示した条件下で、延伸時間３０秒および延伸速度１０００％／分で幅方向に延伸した。測定した厚さ、予想厚さ、つまり押出物の厚さ、長手方向の延伸比率および幅方向の延伸比率に基づく、空洞形成がない場合の厚さ、マクベスＴＲ９２４濃度計により可視フィルタを用いて透過率で測定した光学濃度、予想光学濃度、つまりフィルムの二面での屈折率によりほぼ完全に決定されるポリエチレンテレフタレートの光学濃度０．０５、および芳香族ポリエステルによる予想光学濃度と観察された光学濃度の差異、ΔＯＤも表４４に示す。
表４４：
0005433419.tif 000057
【０２２６】
表４４の結果は、３モル％のイソフタレートを含む線状ポリエステルマトリックスを有する本発明の実施例１１４／ＬＳ２／ＢＳ１のフィルムの場合、空洞形成による光学濃度混濁化（低下）が０．７８であったのに比べて、１０モル％のイソフタレートを含む線状ポリエステルマトリックスを有する本発明の実施例１１６／ＬＳ２／ＢＳ４および１１６／ＬＳ２／ＢＳ５のフィルムの場合、空洞形成による光学濃度混濁化（低下）が１．２８および１．２９と強く増大したことを示す。
【０２２７】
Ｉｎｓｔｒｏｎ４４１１装置でフィルムをつかみ、フィルムを５秒間様々な温度のはんだごてに接触させたときのフィルムの厚さおよび光学濃度の変化を観察することによって、実施例１１４／ＬＳ２／ＢＳ１、１１５／ＬＳ１／ＢＳ１および１１５／ＬＳ２／ＢＳ１、および一連の本発明の実施例１１６の二軸延伸フィルムについて空洞形成の存在を実証した。これらの実験の結果を表４５および４６に示す。
表４５：
0005433419.tif 000058
表４６：
0005433419.tif 000059
【０２２８】
本発明の実施例１１４／ＬＳ２／ＢＳ１、１１５／ＬＳ１／ＢＳ１、および１１５／ＬＳ２／ＢＳ１のフィルムについて、１９０℃での光学濃度の低下０．６７、０．８５および０．８８が観察され、これらはそれぞれ８１、８６および８５％に相当する。一連の本発明の実施例１１６では、１９０℃での光学濃度の低下は０．８４から１．０１（６４から８４％に相当）と様々であった。
【０２２９】
光学濃度のこれらの低下に伴い、層の厚さが１３、１６および１９％減少し、一連の本発明の実施例１１６については２５から３６％の厚さの減少が観察された。これらの結果は、１５または１７重量％のＳＡＮ０６を有するポリエステル層の透明化時の、１．０１までの光学濃度の極めて大きな低下を示す。
【０２３０】
比較例６
ＩＰＡ：ＴＰＡモル比が０．０６３６で、２重量％二酸化チタン、１５重量％ＴＰＸ（登録商標）ＤＸ８２０、ポリ（４-メチルペンテン）、３３．３重量％ＰＥＴ０２、および４９．７重量％ＰＥＴ０４を有する比較例６の厚さ１１００μｍの押出物（ＳＰ５４）を、実施例１から５８について記載したように生成した。表４７に示した条件下で、実施例１から５８に記載したように各押出物を長手方向に延伸した。予想厚さは、無空洞フィルムで観察される押出物の厚さおよび長さに基づく厚さである。
表４７：
0005433419.tif 000060
【０２３１】
次いで、長手方向に延伸したフィルムを、表４８に示した条件下で、延伸時間３０秒および延伸速度１０００％／分で幅方向に延伸した。測定した厚さ、予想厚さ、つまり押出物の厚さ、長手方向の延伸比率および幅方向の延伸比率に基づく、空洞形成がない場合の厚さ、マクベスＴＲ９２４濃度計により可視フィルタを用いて透過率で測定した光学濃度、予想光学濃度、および芳香族ポリエステルによる予想光学濃度と観察された光学濃度の差異、ΔＯＤも表４８に示す。
表４８：
0005433419.tif 000061
【０２３２】
表４８の結果は、非常に大幅な不透明化を明らかに示し、実現された６４％の光学濃度は、約１０μｍの粒子サイズを有する結晶性分散相としてＴＰＸ（登録商標）を有するＰＥＴ０４のマトリックスでの空洞形成に起因する。しかしながら、長手方向の弾性率（ヤング率）が１２５８Ｎ／ｍｍ２、および長手方向の降伏応力が２６．４Ｎ／ｍｍ２と、本発明の実施例１０６／ＬＳ１／ＢＳ１、１０６／ＬＳ１／ＢＳ２、および１０６／ＬＳ２／ＢＳ１についての結果で見られる、不透明性発生物質としてＳＡＮを用いた材料の場合よりも大幅に低かった。
【０２３３】
本発明は、本請求項に記載の発明に関係するかどうかにかかわらず暗黙的または明示的に本明細書で開示された特徴または特徴の組み合わせ、またはその一般化のいかなるものも包含しうる。前述の説明の考察にあたり、本発明の範囲内で様々な修正が加えられうることは当業者には明らかであろう。